(57)【要約】  ＴｉＯ2を含まないコーティング組成物において使用するためのＴｉＯ2を含まないコーティング組成物およびミネラルブレンド。【特許請求の範囲】
【請求項１】
ミネラルブレンドおよびコーティング組成物の全質量に基づいて約１．０質量％以下のＴｉＯ2を含むコーティング組成物であって、ミネラルブレンドが：
艶消しミネラル又は白化ミネラルとしての、或いは艶消しミネラル及び白化ミネラルとしての粉砕された炭酸カルシウム；および
乳白化ミネラル又は白化ミネラルとしての、或いは乳白化ミネラル及び白化ミネラルとしての焼成カオリン、例えばフラッシュ焼成カオリン
を含む、コーティング組成物。
【請求項２】
粉砕された炭酸カルシウムが少なくとも約２．０μｍのｄ50を有する、請求項１に記載のコーティング組成物。
【請求項３】
焼成カオリンが少なくとも約０．５μｍのｄ50を有する、請求項１または請求項２に記載のコーティング組成物。
【請求項４】
コーティング組成物の全質量に基づいて少なくとも約５質量％の粉砕された炭酸カルシウムを含む、例えば、コーティング組成物の全質量に基づいて約５質量％〜約１５質量％の粉砕された炭酸カルシウムを含む、請求項１〜３のいずれか１項に記載のコーティング組成物。
【請求項５】
コーティング組成物の全質量に基づいて少なくとも約１０質量％の焼成カオリン、例えばフラッシュ焼成カオリンを含む、例えば、コーティング組成物の全質量に基づいて約１０質量％〜約２５質量％の焼成カオリン、例えばフラッシュ焼成カオリンを含む、請求項１〜４のいずれか１項に記載のコーティング組成物
【請求項６】
コーティング組成物の全質量に基づいて少なくとも約３５質量％のミネラルブレンドを含む、請求項１〜５のいずれか１項に記載のコーティング組成物。
【請求項７】
約６０％〜約９０％のＰＶＣを有する、請求項１〜６のいずれか１項に記載のコーティング組成物。
【請求項８】
ミネラルブレンドが、以下の群：乳白化ミネラルとしての含水カオリン、乳白化ミネラルおよび／または白化ミネラルとしての沈殿した炭酸カルシウム、艶消しミネラルおよび／または乳白化ミネラルとしての天然珪藻土、艶消しミネラルおよび／または乳白化ミネラルとしてのフラックス焼成珪藻土、艶消しミネラルおよび／または乳白化ミネラルとしてのタルク、艶消しミネラルとしての珪灰石、艶消しミネラルとしてのパーライト、艶消しミネラルとしてのマイカ、艶消しミネラルとしての石英、艶消しミネラルとしての緑泥石からの少なくとも１種のさらなるミネラルを含む、請求項１〜７のいずれか１項に記載のコーティング組成物。
【請求項９】
コーティング組成物の全質量に基づいて約１０質量％〜約３５質量％、例えば約１５質量％〜約３０質量％の乳白化ミネラルを含む、請求項１〜８のいずれか１項に記載のコーティング組成物。
【請求項１０】
コーティング組成物の全質量に基づいて約５質量％〜約２５質量％、例えば約８質量％〜約２０質量％の艶消しミネラルを含む、請求項１〜９のいずれか１項に記載のコーティング組成物。
【請求項１１】
コーティング組成物の全質量に基づいて約３質量％〜約２５質量％、例えば約５質量％〜約２０質量％の白化ミネラルを含む、請求項１〜１０のいずれか１項に記載のコーティング組成物。
【請求項１２】
ＩＳＯ  ６５０４−３による８ｍ2／Ｌでの乳白度が、少なくとも約９５．０％、例えば少なくとも約９７．０％であり、およびＩＳＯ  ２８１３による湿潤フィルム厚さ１００μｍでの８５°光沢が約７．０以下である塗料である、請求項１〜１１のいずれか１項に記載のコーティング組成物。
【請求項１３】
コーティング組成物、例えば請求項１〜１２のいずれか１項に記載の塗料でコーティングされた基材。
【請求項１４】
ミネラルブレンドの全質量に基づいて：
約１０質量％〜約４０質量％の間、例えば約１０質量％〜約３５質量％の間の、艶消しミネラル又は白化ミネラルとしての、或いは艶消しミネラル及び白化ミネラルとしての炭酸カルシウム；
約２０質量％〜約６０質量％の間、例えば約２０質量％〜約５０質量％の間の、乳白化ミネラル又は白化ミネラルとしての、或いは乳白化ミネラル及び白化ミネラルとしての焼成カオリン、例えば、フラッシュ焼成カオリン；および
約３．０質量％未満のＴｉＯ2
を含む、ＴｉＯ2を含まない塗料において使用するためのミネラルブレンド。
【請求項１５】
ミネラルブレンドの全質量に基づいて：
約３５質量％〜約６５質量％の間、例えば約４５質量％〜約６０質量％の間の乳白化ミネラル；
約１０質量％〜約４５質量％の間、例えば約１５質量％〜約４０質量％の間の艶消しミネラル；
約１０質量％〜約４５質量％の間、例えば約１０質量％〜約３５質量％の間の白化ミネラル；および
約３．０質量％未満のＴｉＯ2
を含む、ＴｉＯ2を含まない塗料において使用するためのミネラルブレンド。
【発明の詳細な説明】
【技術分野】
【０００１】
本発明は、コーティング組成物、例えば塗料、およびＴｉＯ2を実質的に含まないコーティング組成物で使用するためのミネラルブレンドを対象とする。
【背景技術】
【０００２】
ＴｉＯ2は、塗料または封止材などのコーティング組成物において、乳白化、艶消しおよび白化ミネラル充填剤として一般的に使用されている。目下の事情では、ＴｉＯ2を実質的に含まないコーティング組成物、例えば塗料を製造することが望ましい。これは、ＴｉＯ2の経費および認識される環境の影響に基づく。しかしながら、ＴｉＯ2を実質的に含まないコーティング組成物は、典型的には、実質的な量のＴｉＯ2を含むコーティング組成物と比較して乳白度が低下する。高値の乳白度と低光沢とを組み合わせた実質的にＴｉＯ2を含まないコーティング組成物（例えば、艶消し塗料のための）を製造することは、特に難しいことも見出されている。
【発明の概要】
【０００３】
第１の態様によれば、本発明は、ミネラルブレンドおよびコーティング組成物の全質量に基づいて約１．０質量％以下のＴｉＯ2を含むコーティング組成物を対象とし、該ミネラルブレンドは：艶消しミネラル又は白化ミネラルとしての、或いは艶消しミネラル及び白化ミネラルとしての粉砕された炭酸カルシウム；および乳白化ミネラル又は白化ミネラルとしての、或いは乳白化ミネラル及び白化ミネラルとしての焼成カオリン、例えばフラッシュ焼成カオリンを含む。
第２の態様によれば、本発明は、ＴｉＯ2を実質的に含まない塗料を対象とし、該塗料は、ミネラルブレンドおよび結合剤を含み、ＩＳＯ  ６５０４−３による、８ｍ2／Ｌでの、少なくとも約９５．０％、例えば少なくとも約９７．０％の乳白度；および、例えば、少なくとも約６０％のＰＶＣで、または少なくとも約７０％のＰＶＣで、ＩＳＯ  ２８１３による、１００μｍの濡れたフィルム厚さでの、約７．０以下の８５°光沢；および任意に、１５００μｍの濡れたフィルム厚さでの、少なくとも約９５．０のＬ*、および／またはＩＳＯ  １１９９８による等級１もしくは２またはＢＳ  ３９００によるタイプＡもしくはＢの耐摩耗性を有する。
第３の態様によれば、本発明は、本発明の第１および／または第２の態様によるコーティング組成物、例えば塗料を用いてコーティングされた基材を対象とする。
【０００４】
第４の態様によれば、本発明は、ＴｉＯ2を含まない塗料における、ＩＳＯ  ６５０４−３による、８ｍ2／Ｌでの、少なくとも約９５．０％、例えば少なくとも約９７．０％の乳白度；および例えば、少なくとも約６０％のＰＶＣで、例えば、少なくとも約７０％のＰＶＣで、ＩＳＯ  ２８１３による、１００μｍの濡れたフィルム厚さでの、約７．０以下の８５°光沢；および任意に、１５００μｍの濡れたフィルム厚さでの、少なくとも約９５．０のＬ*および／またはＩＳＯ  １１９９８による等級１もしくは等級２またはＢＳ  ３９００によるタイプＡもしくは耐摩耗性Ｂを有する、粉砕された炭酸カルシウムおよび焼成カオリン例えばフラッシュ焼成カオリンを含むミネラルブレンドの使用を対象とする。
第５の態様によれば、本発明は、ＴｉＯ2を含まない塗料において使用するためのミネラルブレンドを対象とし、該ミネラルブレンドは、ミネラルブレンドの全質量に基づいて：約１０質量％〜約４０質量％の間、例えば約１０質量％〜約３５質量％の間の、艶消しミネラル又は白化ミネラルとしての、或いは艶消しミネラル及び白化ミネラルとしての炭酸カルシウム；約２０質量％〜約６０質量％の間、例えば約２０質量％〜約５０質量％の間の、乳白化ミネラル又は白化ミネラルとしての、或いは乳白化ミネラル及び白化ミネラルとしての焼成カオリン、例えば、フラッシュ焼成カオリン；および約３．０質量％未満のＴｉＯ2を含む。
第６の態様によれば、本発明は、ＴｉＯ2を含まない塗料において使用するためのミネラルブレンドを対象とし、該ミネラルブレンドは、ミネラルブレンドの全質量に基づいて：約３５質量％〜約６５質量％の間、例えば約４５質量％〜約６０質量％の間の乳白化ミネラル；約１０質量％〜約４５質量％の間、例えば約１５質量％〜約４０質量％の間の艶消しミネラル；約１０質量％〜約４５質量％の間、例えば約１０質量％〜約３５質量％の間の白化ミネラル；および約３．０質量％未満のＴｉＯ2を含む。
【０００５】
第７の態様によれば、本発明は、ミネラルブレンドおよびコーティング組成物の全質量に基づいて約１．０質量％以下のＴｉＯ2を含むコーティング組成物を対象とし、該ミネラルブレンドは、乳白化ミネラル又は白化ミネラルとしての、或いは乳白化ミネラル及び白化ミネラルとしての焼成カオリン、例えばフラッシュ焼成カオリンを含む。
第８の態様によれば、本発明は、ミネラルブレンドおよびコーティング組成物の全質量に基づいて約１．０質量％以下のＴｉＯ2を含むコーティング組成物を対象とし、該ミネラルブレンドは：乳白化ミネラル又は白化ミネラルとしての、或いは乳白化ミネラル及び白化ミネラルとしての焼成カオリン、例えばフラッシュ焼成カオリン；および少なくとも１種の艶消しミネラルを含む。
【０００６】
第９の態様によれば、本発明は、ミネラルブレンドおよびコーティング組成物の全質量に基づいて約１．０質量％以下のＴｉＯ2を含むコーティング組成物を対象とし、該ミネラルブレンドは：乳白化ミネラル又は白化ミネラルとしての、或いは乳白化ミネラル及び白化ミネラルとしての焼成カオリン、例えばフラッシュ焼成カオリン；および以下の群：珪藻土（例えば、天然珪藻土またはフラックス焼成珪藻土）、タルク、パーライト、石英、マイカ、緑泥石、珪灰石から選択される少なくとも１種の艶消しミネラルを含む。
【発明を実施するための形態】
【０００７】
驚くべきことに、乳白化ミネラル又は白化ミネラルとしての、或いは乳白化ミネラル及び白化ミネラルとしての焼成カオリン、例えばフラッシュ焼成カオリンを含むミネラルブレンドを含み、実質的にＴｉＯ2を含まないコーティング組成物、例えば塗料は、実質的な量のＴｉＯ2を含む既知のコーティング組成物を使用して達成され得る性質と匹敵する高い光学的乳白度を低い光沢値との組み合わせで提供することができることが見出された。ミネラルブレンドが、焼成カオリンに加えて少なくとも１種の艶消しミネラルを含むことはあり得る。ミネラルブレンドが、艶消しミネラル、白化ミネラルまたは両方として、焼成カオリンに加えて、粉砕された炭酸カルシウムを含むことはあり得る。
コーティング組成物
コーティング組成物は塗料であることもある。塗料は、水系塗料または油系塗料であることができる。コーティング組成物はワニスであることもできる。コーティング組成物はプライマーであることもできる。コーティング組成物は封止材であることもできる。
コーティング組成物は、例えば、塗料は、実質的にＴｉＯ2を含まない。当業者は、実質的にＴｉＯ2を含まないコーティング組成物は、ＴｉＯ2を全く含まないわけではなくて、なお若干のＴｉＯ2を含むこともあることを認識しているであろう。それにも拘わらず、実質的にＴｉＯ2を含まないコーティング組成物中に存在するＴｉＯ2の量は、典型的には閾値未満である。例えば、コーティング組成物は、コーティング組成物の全質量に基づいて、約１．０質量％未満のＴｉＯ2、または約０．５質量％未満のＴｉＯ2、または約０．１質量％未満のＴｉＯ2を含むこともある。ある実施形態では、コーティング組成物は、コーティング組成物の全質量に基づいて、事実上０質量％のＴｉＯ2を含む。
【０００８】
コーティング組成物は、典型的には、少なくともミネラルブレンドおよび結合剤を含む。コーティング組成物は、それに加えてミネラルブレンドがその中に分散される液体媒体を含むこともできる。液体媒体は、水を含むこともできる。それに加えてまたはあるいは、コーティング組成物は、１種または複数の以下の添加剤：レオロジー改変剤、増粘剤、粘度緩衝剤、溶媒、分散剤、消泡剤または泡立ち防止剤、殺生物剤、ｐＨ調節剤、抗凍結合着剤（ａｎｔｉ−ｆｒｅｅｚｅ  ｃｏａｌｅｓｃｅｎｔｓ）、不透明なポリマーを含むことができる。
【０００９】
結合剤は結合剤樹脂を含むこともできる。適当な結合剤は、例えば、アクリル系エマルションおよびコポリマー（例えば、スチレンアクリル系エマルション）、塩素化されたポリマー（例えば塩化ビニル）、またはポリウレタン分散液等を含む。結合剤は、１種または複数の無機結合剤、例えば、シリケート、ホスフェート、ボレート等を含むこともできる。
適当な分散剤は、ポリアクリレート分散剤、例えば、ポリアクリレートアンモニウム塩を含む。
適当な泡立ち防止剤および消泡剤は、例えば、界面活性剤のブレンド、リン酸トリブチル、ポリオキシエチレン脂肪酸エステルに加えて脂肪アルコール、脂肪酸石鹸、シリコーンエマルションおよび他のシリコーン含有組成物、ワックスおよびミネラル油中の無機粒子、乳化された炭化水素およびこの機能を実施するために市販されている他の化合物のブレンドを含む。
【００１０】
適当な殺生物剤は、例えば、酸化殺生物剤、例えば、塩素ガス、二酸化塩素ガス、次亜塩素酸ナトリウム、次亜臭素酸ナトリウム、過酸化水素、過酢酸、臭化／次亜塩素酸ナトリウムアンモニウムなど、または非酸化殺生物剤、例えば、ＧＬＵＴ（グルタルアルデヒド、ＣＡＳ番号９００４５−３６−６）、ＩＳＯ（ＣＩＴ／ＭＩＴ）（イソチアゾリノン、ＣＡＳ番号５５９５６−８４−９＆９６１１８−９６−６）、ＩＳＯ（ビット／ＭＩＴ）（イソチアゾリノン）、ＩＳＯ（ビット）（イソチアゾリノン、ＣＡＳ番号２６３４−３３−５）、ＤＢＮＰＡ、ＢＮＰＤ（ブロノポール）、ＮａＯＰＰ、カルバメート、ＴＨＩＯＮＥ（Ｄａｚｏｍｅｔ）、ＥＤＤＭ−ジメタノール（Ｏ−ホルマール）、ＨＴ−トリアジン（Ｎ−ホルマール）、ＴＨＰＳ−テトラキス（Ｏ−ホルマール）、ＴＭＡＤ−ジウレア（Ｎ−ホルマール）、メタホウ酸塩、ドデシルベンゼンスルホン酸ナトリウム、チオシアネート、有機イオウ、安息香酸ナトリウム、およびこの機能のために市販されている他の化合物などを含む。
【００１１】
適当なレオロジー改変剤または増粘剤は、セルロース誘導体のレオロジー改変剤、例えば、ミクロフィブリル化されたセルロース、ヒドロキシメチルセルロース、ヒドロキシエチルセルロース、ヒドロキシプロピルセルロース、ヒドロキシプロピルメチルセルロース、カルボキシメチルセルロースまたはそれらの混合物を含む。適当な非セルロース誘導体のレオロジー改変剤は、エマルションコポリマー、ジシアナミド、トリオール、ポリオキシエチレンエーテル、尿素、硫酸化されたヒマシ油、ポリビニルピロリドン、アルギン酸ナトリウム、キサンタンガム、およびケイ酸ナトリウムの１種または複数を含む。
適当な合着剤はエステルアルコールを含む。
【００１２】
コーティング組成物は、１種または複数の顔料（ＴｉＯ2以外）を含むこともできる。顔料は、コーティング組成物例えば塗料の基本的な着色、白色かまたは色の濃淡を提供する物質である。用語「顔料」は、液体媒体、すなわち溶媒に分散されたときに、色に加えて、塗料の一部または全ての所望の性質、例えば、乳白度、硬度、耐久性および腐蝕抵抗などを提供することができる、微細に粉砕された、天然または合成、無機または有機の不溶性粒子を含む。適当な顔料は、カーボンブラック、硫酸カルシウム、酸化鉄、および銅−錯体フタロブルーを含むが、これらに限定されない。色をつけるための他の適当な顔料は、当業者には直ちに明らかであろう。
コーティング組成物、例えば塗料は、染料をさらに含むこともできる。顔料である粉末と染料である粉末との間の区別は、溶解度を基準にすると一般的に考えられている：顔料は不溶で材料中に分散され、染料は可溶であるかまたは使用されるときに溶液中にある。
不透明なポリマー添加剤の例、例えば中空球の不透明なポリマー添加剤は、Ｔｈｅ  Ｄｏｗ  Ｃｈｅｍｉｃａｌ  Ｃｏｍｐａｎｙから入手できるＲＯＰＡＱＵＥ（商標）である。
【００１３】
コーティング組成物は、コーティング組成物の全質量に基づいて、少なくとも約２５質量％、例えば少なくとも約３０質量％、または少なくとも約４０質量％、または少なくとも約４１質量％の液体媒体（例えば、水）および添加剤を含むことができる。コーティング組成物は、コーティング組成物の全質量に基づいて、約７０質量％以下、例えば約６５質量％以下、または約６０質量％以下、または約５６質量％以下の液体媒体（例えば、水）および添加剤を含むことができる。コーティング組成物は、コーティング組成物の全質量に基づいて、約２５質量％〜約７０質量％、例えば約３０質量％〜約６５質量％、または約３５質量％〜約６０質量％、または約４１質量％〜約５６質量％の液体媒体（例えば、水）および添加剤を含むことができる。
【００１４】
コーティング組成物は、コーティング組成物の全質量に基づいて少なくとも約２０質量％、例えば少なくとも約２５質量％、または少なくとも約３０質量％、または少なくとも約３５質量％のミネラルブレンドを含むことができる。コーティング組成物は、コーティング組成物の全質量に基づいて、約７５質量％以下、例えば約７０質量％以下、または約６５質量％以下、または約６０質量％以下、または約５５質量％以下、または約５０質量％以下、または約４８質量％以下のミネラルブレンドを含むことができる。コーティング組成物は、コーティング組成物の全質量に基づいて、約２０質量％〜約７５質量％、例えば約３０質量％〜約６５質量％、または約３５質量％〜約５０質量％、または約３５質量％〜約４８質量％のミネラルブレンドを含むことができる。
【００１５】
コーティング組成物は、コーティング組成物の全質量に基づいて、少なくとも約３０質量％、例えば少なくとも約３５質量％、または少なくとも約４０質量％、または少なくとも約４４質量％のミネラルブレンドおよび結合剤を含むことができる。コーティング組成物は、コーティング組成物の全質量に基づいて、約７５質量％以下、例えば約７０質量％以下、または約６５質量％以下、または約６０質量％以下、または約５９質量％以下のミネラルブレンドおよび結合剤を含むことができる。コーティング組成物は、コーティング組成物の全質量に基づいて、約３０質量％〜約７５質量％、例えば約３５質量％〜約７０質量％、または約４０質量％〜約６５質量％、または約４０質量％〜約６５質量％、または約４４質量％〜約６０質量％、または約４４質量％〜約５９質量％のミネラルブレンドおよび結合剤を含むことができる。
顔料体積濃度（ＰＶＣ）は、固体粒子の体積と固体粒子に固体（すなわち、非揮発性）結合剤を加えた合計体積との比であり、パーセンテージで表される。
コーティング組成物は、少なくとも約６０％、例えば、少なくとも約６５％、または少なくとも約７０％、または少なくとも約７５％、または少なくとも約８０％、または少なくとも約８５％、または少なくとも約９０％の顔料体積濃度（ＰＶＣ）を有することができる。コーティング組成物は、約６０％〜約９０％、例えば、約７０％〜約９０％、または約７０％〜約８５％、または約７０％〜約８０％、または約７５％〜約８０％のＰＶＣを有することができる。
【００１６】
コーティング組成物は、臨界顔料体積濃度（ＣＰＶＣ）を超えるＰＶＣを有することもできる。コーティング組成物は、ＣＰＶＣの少なくとも約１１０％、例えば、ＣＰＶＣの少なくとも約１２０％、またはＣＰＶＣの少なくとも約１３０％、またはＣＰＶＣの少なくとも約１４０％、またはＣＰＶＣの少なくとも約１５０％、またはＣＰＶＣの少なくとも約１６０％のＰＶＣを有することもできる。そのような実施形態では、コーティング組成物は、ＣＰＶＣの約２００％以下、例えば、ＣＰＶＣの約１７５％以下のＰＶＣを有することもできる。
コーティング組成物は、例えば塗料は、缶、桶、瓶またはポーチなどの容器中で提供され得る。容器は、コーティング組成物を含有するために適当な任意の材料、例えば、金属、プラスチックおよび／またはガラスなどから形成され得る。したがって、コーティング組成物は、缶入りの塗料として提供され得る。
【００１７】
ミネラルブレンド
ミネラルブレンドは、典型的には、少なくとも焼成カオリン、例えばフラッシュ焼成カオリンを含む。焼成カオリン、例えばフラッシュ焼成カオリン、それは、典型的には、乳白化ミネラル、白化ミネラル、または両方として存在する。
ミネラルブレンドは、粉砕された炭酸カルシウムも含むことができる。粉砕された炭酸カルシウムは、典型的には、艶消しミネラルまたは白化ミネラルまたは両方として存在する。
【００１８】
ミネラルブレンド中のミネラルは、典型的には、粒子状形態で存在する。特に断らない限り、ミネラルについて本明細書で言及される粒子サイズの性質は、周知の様式で、水性媒質中に完全に分散された状態にある粒子状ミネラルの沈降により、例えば、Ｍｉｃｒｏｍｅｒｉｔｉｃｓ  Ｉｎｓｔｒｕｍｅｎｔｓ  Ｃｏｒｐｏｒａｔｉｏｎ、Ｎｏｒｃｒｏｓｓ、Ｇｅｏｒｇｉａ、ＵＳＡ（ウェブサイト：ｗｗｗ．ｍｉｃｒｏｍｅｒｉｔｉｃｓ．ｃｏｍ）により供給される、本明細書では「Ｍｉｃｒｏｍｅｒｉｔｉｃｓ  Ｓｅｄｉｇｒａｐｈ  ５１００ユニット」と称されるＳｅｄｉｇｒａｐｈ  ５１００機を使用して、ストークスの法則の適用に基づいて測定される。そのような機械は、当技術分野で「球体換算直径」（ｅ．ｓ．ｄ．）と称されるサイズを有する粒子の、所与のｅ．ｓ．ｄ．値未満の質量による累積パーセンテージの測定およびプロットを提供する。平均粒子サイズｄ50は、粒子の５０質量％がそのｄ50値未満の球体換算直径を有するように決定される粒子のｅ．ｓ．ｄ．の値である。ｄ90値は、粒子の９０質量％がそのｄ90値未満のｅ．ｓ．ｄ．を有する値である。粒子サイズの性質は、ＩＳＯ  １３３１７−３、またはそれと同等の任意の方法に従って決定され得る。
【００１９】
あるいは、言明されている場合には、本明細書で無機粒子状材料について言及される粒子サイズの性質は、周知の当技術分野で利用されているレーザー光散乱の従来方法により、例えば、Ｍａｌｖｅｒｎ  Ｉｎｓｔｒｕｍｅｎｔｓ  Ｌｔｄにより供給されるＭａｌｖｅｒｎ  Ｍａｓｔｅｒｓｉｚｅｒ  Ｓ機を使用して（または本質的に同じ結果を生ずる他の方法により）またはＭｉｃｒｏｔｒａｃ，Ｉｎｃから入手できるＭｉｃｒｏｔｒａｃレーザー回折機を使用して測定されるものである。レーザー光散乱技法では、粉末、懸濁液およびエマルション中における粒子のサイズは、Ｍｉｅ理論の適用に基づいて、レーザービームの回折を使用して測定され得る。そのような機械は、当技術分野で「球体換算直径」（ｅ．ｓ．ｄ）と称される、所与のｅ．ｓ．ｄ値未満のサイズを有する粒子の体積による累積パーセンテージの測定およびプロットを提供する。平均粒子サイズｄ50は、粒子の５０体積％がそのｄ50値未満の球体換算直径を有するように決定される粒子のｅ．ｓ．ｄ．の値である。ｄ90値は、粒子の９０体積％がそのｄ90値未満のｅ．ｓ．ｄ．を有する値である。粒子サイズの性質は、ＩＳＯ  １３３２０−１、またはそれと同等の任意の方法に従って決定され得る。
炭酸カルシウム
炭酸カルシウムは、粉砕された炭酸カルシウム（ＧＣＣ）および沈殿した炭酸カルシウム（ＰＣＣ）を包含する。
【００２０】
粉砕された炭酸カルシウムは、大理石、石灰石、ドロマイトおよび白亜などの資源からの粉砕された天然に生じる炭酸カルシウムを含むことができる。粉砕された炭酸カルシウムは、塊状の粒子形態を有することができる。粉砕された炭酸カルシウムの粒子は非多孔性であってもよい。
【００２１】
沈殿した炭酸カルシウムは、炭酸カルシウムが焼成されて酸化カルシウム（「生石灰」）を生じ、それが次に水と振盪されて水酸化カルシウムの水性スラリーを生じ、その水酸化カルシウムが最終的に二酸化炭素含有ガスで炭酸化されて沈殿した炭酸カルシウムを生ずるプロセスにより調製され得る。沈殿した炭酸カルシウムは粉砕されることもある。沈殿した炭酸カルシウムの粒子は、形態において多孔性であることもある。
【００２２】
ミネラルブレンドは、中に存在する粉砕された炭酸カルシウムが、少なくとも約１．０μｍの、例えば、少なくとも約１．５μｍ、または少なくとも約２．０μｍ、または少なくとも約２．５μｍ、または少なくとも約３．０μｍ、または少なくとも約３．５μｍ、または少なくとも約４．０μｍ、または少なくとも約４．５μｍ、または少なくとも約５．０μｍ、または少なくとも約６．０μｍ、または少なくとも約７．０μｍ、または少なくとも約８．０μｍ、または少なくとも約９．０μｍ、または少なくとも約１０．０μｍ、または少なくとも約１１．０μｍのｄ50を有することもできる。それに加えてまたはあるいは、粉砕された炭酸カルシウムは、約３０．０μｍ以下、例えば、約２５．０μｍ以下、または約２０．０μｍ以下、または約１５．０μｍ以下、または約１１．０μｍ以下、または約７．０以下μｍ、または約５．０μｍ以下のｄ50を有することもできる。
粉砕された炭酸カルシウムは、約１．０μｍ〜約５．０μｍ、例えば、約１．５μｍ〜約４．０μｍ、または約２．０μｍ〜約４．０μｍ、例えばおよそ２．７μｍのｄ50を有することもできる。
粉砕された炭酸カルシウムは、約２．０ｍ2／ｇ〜約８．０ｍ2／ｇ、例えば、約２．５〜約７．０ｍ2／ｇ、または約３．０〜約６．０ｍ2／ｇ、例えばおよそ４．４ｍ2／ｇの表面積を有することもできる。
例えば、粉砕された炭酸カルシウムは、約２．０μｍ〜約４．０μｍのｄ50および約３．０〜約６．０ｍ2／ｇの表面積を有することができる。
ミネラルの表面積は、ＤＩＮＩＳＯ  ９２７７に従って、例えばＭｉｃｒｏｍｅｒｉｔｉｃｓから入手され得るＴｒｉｓＴａｒ機械を使用して、ＢＥＴ窒素吸収により測定され得る。
【００２３】
粉砕された炭酸カルシウムは、約１．０μｍ〜約１０．０μｍ、例えば、約２．０μｍ〜約８．０μｍ、または約３．０μｍ〜約７．０μｍ、または約４．０μｍ〜約５．０μｍ、例えばおよそ４．７μｍのｄ50を有することができる。
粉砕された炭酸カルシウムは、約０．５〜約５．０ｍ2／ｇ、例えば、約０．５〜約３．０ｍ2／ｇ、または約１．０〜約２．５ｍ2／ｇ、例えばおよそ１．７ｍ2／ｇの表面積を有することができる。
例えば粉砕された炭酸カルシウムは、約４．０μｍ〜約５．０μｍのｄ50および約１．０〜約２．５ｍ2／ｇの表面積を有することができる。
粉砕された炭酸カルシウムは、約１．０μｍ〜約１２．０μｍ、例えば、約３．０μｍ〜約１０．０μｍ、または約４．０μｍ〜約８．０μｍ、または約５．０μｍ〜約７．０μｍ、例えばおよそ６．５μｍのｄ50を有することができる。
粉砕された炭酸カルシウムは、約０．３ｍ2／ｇ〜約４．０ｍ2／ｇ、例えば、約０．５〜約２．５ｍ2／ｇ、または約０．５〜約２．０ｍ2／ｇ、例えばおよそ１．３ｍ2／ｇの表面積を有することができる。
例えば粉砕された炭酸カルシウムは、約５．０μｍ〜約７．０μｍのｄ50および約０．５〜約２．０ｍ2／ｇの表面積を有することができる。
粉砕された炭酸カルシウムは、約３．０μｍ〜約２０．０μｍ、例えば、約５．０μｍ〜約１８．０μｍ、または約７．０μｍ〜約１５．０μｍ、または約９．０μｍ〜約１２．０μｍ、例えばおよそ１１．０μｍのｄ50を有することができる。
粉砕された炭酸カルシウムは、約０．３ｍ2／ｇ〜約４．０ｍ2／ｇ、例えば、約０．５〜約２．５ｍ2／ｇ、または約０．５〜約２．０ｍ2／ｇ、例えばおよそ１．３ｍ2／ｇの表面積を有することができる。
例えば、粉砕された炭酸カルシウムは、約９．０μｍ〜約１２．０μｍのｄ50および約０．５〜約２．０ｍ2／ｇの表面積を有することができる。
【００２４】
ミネラルブレンドは、ミネラルブレンドの全質量に基づいて少なくとも約１質量％、例えば少なくとも約５質量％、または少なくとも約１０質量％の粉砕された炭酸カルシウムを含むことができる。ミネラルブレンドは、ミネラルブレンドの全質量に基づいて、約６０質量％以下、例えば約５０質量％以下、または約４０質量％以下、または約３５質量％以下の粉砕された炭酸カルシウムを含むことができる。ミネラルブレンドは、ミネラルブレンドの全質量に基づいて、約５質量％〜約６０質量％、例えば約１０質量％〜約５０質量％、または約１０質量％〜約４０質量％、または約１０質量％〜約３５質量％の粉砕された炭酸カルシウムを含むことができる。
【００２５】
コーティング組成物は、コーティング組成物の全質量に基づいて、少なくとも約１質量％、例えば少なくとも約２質量％、または少なくとも約３質量％、または少なくとも約４質量％、または少なくとも約５質量％の粉砕された炭酸カルシウムを含むことができる。コーティング組成物は、コーティング組成物の全質量に基づいて、約３０質量％以下、例えば約２５質量％以下、または約２０質量％以下、または約１５質量％以下の粉砕された炭酸カルシウムを含むことができる。コーティング組成物は、コーティング組成物の全質量に基づいて、約１質量％〜約３０質量％、例えば約５質量％〜約２５質量％、または約５質量％〜約２０質量％、または約５質量％〜約１５質量％の粉砕された炭酸カルシウムを含むことができる。
ミネラルブレンドは、粉砕された炭酸カルシウムを２通り以上の異なる形態で含むこともあり、例えば、粉砕された炭酸カルシウムは、２通り以上の異なる粒子サイズ（例えばｄ50）を有する。ミネラルブレンドは、粉砕された炭酸カルシウムを３通り以上の異なる形態で含むこともあり、例えば、粉砕された炭酸カルシウムは３通り以上の異なる粒子サイズ（例えばｄ50）を有する。
【００２６】
ミネラルブレンドは：約１．０μｍ〜約１０．０μｍ、例えば、約３．０μｍ〜約６．０μｍの第１のｄ50を有する粉砕された炭酸カルシウム；および約５．０μｍ〜約２０．０μｍ、例えば、約８．０μｍ〜約１５．０μｍの第２のｄ50を有する粉砕された炭酸カルシウムを含むことができる。ミネラルブレンドは、約４．７μｍの第１のｄ50を有する粉砕された炭酸カルシウムおよび約１１．０μｍの第２のｄ50を有する粉砕された炭酸カルシウムを含むことができる。
ミネラルブレンドは：約１．０μｍ〜約１０．０μｍ、例えば、約３．０μｍ〜約６．０μｍの第１のｄ50、および約０．５〜約５．０ｍ2／ｇの表面積を有する粉砕された炭酸カルシウム；および約５．０μｍ〜約２０．０μｍ、例えば、約８．０μｍ〜約１５．０μｍの第２のｄ50、および０．３〜４．０ｍ2／ｇの表面積を有する粉砕された炭酸カルシウムを含むことができる。ミネラルブレンドは、約４．７μｍの第１のｄ50および約１．７ｍ2／ｇの表面積を有する粉砕された炭酸カルシウムならびに約１１．０μｍの第２のｄ50および約１．３ｍ2／ｇの表面積を有する粉砕された炭酸カルシウムを含むことができる。
【００２７】
ミネラルブレンドは：約１．０μｍ〜約１０．０μｍ、例えば、約３．０μｍ〜約６．０μｍの第１のｄ50を有する、約１０質量％〜約３５質量％、例えば約１５質量％〜約３０質量％、例えば約２３質量％の粉砕された炭酸カルシウム；および約５．０μｍ〜約２０．０μｍの、例えば、約８．０μｍ〜約１５．０μｍの第２のｄ50を有する、約１質量％〜約１５質量％、例えば約５質量％〜約１０質量％、例えば約８質量％の粉砕された炭酸カルシウムを含むことができる。ミネラルブレンドは、約２３質量％の、約４．７μｍの第１のｄ50を有する粉砕された炭酸カルシウム、および約８質量％の、約１１．０μｍの第２のｄ50を有する粉砕された炭酸カルシウムを含むことができる。
コーティング組成物は：約１質量％〜約２０質量％、例えば約５質量％〜約１５質量％、例えば約１１質量％の、約１．０μｍ〜約１０．０μｍ、例えば、約３．０μｍ〜約６．０μｍの第１のｄ50を有する粉砕された炭酸カルシウム；および約１質量％〜約１０質量％、例えば約２質量％〜約６質量％、例えば約４質量％の、約５．０μｍ〜約２０．０μｍ、例えば約８．０μｍ〜約１５．０μｍの第２のｄ50を有する粉砕された炭酸カルシウムを含むことができる。コーティング組成物は、約１１質量％の、約４．７μｍの第１のｄ50を有する粉砕された炭酸カルシウムおよび約４質量％の、約１１．０μｍの第２のｄ50を有する粉砕された炭酸カルシウムを含むことができる。
【００２８】
炭酸カルシウムは、表面が改変された炭酸カルシウム（ＭＣＣ）も包含することができる。ＭＣＣは、典型的には、粉砕された炭酸カルシウムを（例えば、水溶性酸および気体のＣＯ2で処理された水性ミネラルスラリーの形態で）処理加工して粒子形状および表面構造の改変、特に増大した表面空孔率を誘発することにより形成される。ある実施形態では、ミネラルブレンドおよびコーティング組成物は、ＭＣＣを含む。ある実施形態では、ミネラルブレンドおよびコーティング組成物は、ＭＣＣを含まない。すなわち、ミネラルブレンドおよび／またはコーティング組成物は、実質的に（例えば、完全に）ＭＣＣを含まなくてもよい。
【００２９】
カオリン
カオリンは、含水カオリンおよび焼成カオリン、例えばフラッシュ焼成カオリンを包含する。カオリンは、化学式Ａｌ2Ｓｉ2Ｏ5（ＯＨ）4を有する層化されたケイ酸クレイミネラルである。含水カオリンは結合水を保持する。焼成カオリンは、含水カオリンを、およそ６５０°Ｃでまたはそれより上で加熱して結合水を除去することにより形成され得る。カオリンの焼成は、完結するためには、典型的には数分〜数時間かかる。フラッシュ焼成カオリンは、含水カオリンのフラッシュ焼成により、典型的には２〜３秒でまたは１秒未満でも形成される（急速焼炉中で）。
【００３０】
ミネラルブレンド中に存在する焼成カオリンは、少なくとも約０．５μｍ、例えば、少なくとも約０．６μｍ、または少なくとも約０．７μｍ、または少なくとも約０．８μｍ、または少なくとも約０．９μｍ、または少なくとも約１．０μｍ、または少なくとも約１．１μｍのｄ50を有することができる。それに加えてまたはあるいは、焼成カオリンは、約５．０μｍ以下、例えば約４．０μｍ以下、または約３．０μｍ以下、または約２．０μｍ以下、または約１．６μｍ以下のｄ50を有することができる。ミネラルブレンド中に存在する焼成カオリンは、約０．５μｍ〜約５．０μｍ、例えば、約０．６μｍ〜約４．０μｍ、または約０．７μｍ〜約３．０μｍ、または約０．７μｍ〜約２．０μｍ、または約０．７μｍ〜約１．１μｍのｄ50を有することができる。
例えば、焼成カオリンは、約１．１μｍのｄ50を有する焼成カオリンである；および／または焼成カオリンは約１．６μｍのｄ50を有するフラッシュ焼成カオリンである。
焼成カオリンは、約６．０ｍ2／ｇ〜約１５．０ｍ2／ｇ、例えば、約８．０〜約１３．０ｍ2／ｇ、または約９．０〜約１２．０ｍ2／ｇ、例えばおよそ１０．５または約１１．０ｍ2／ｇの表面積を有することができる。
例えば、焼成カオリンは、約０．７μｍ〜約２．０μｍのｄ50および約９．０〜約１２．０ｍ2／ｇの表面積を有することができる。
焼成カオリンは、多孔性粒子形態を有することもできる。焼成カオリンの粒子は、典型的には外部孔を有する。フラッシュ焼成カオリンの粒子は、典型的には、外部孔および内部孔を有する。
【００３１】
ミネラルブレンドは、ミネラルブレンドの全質量に基づいて、少なくとも約１０質量％、例えば少なくとも約１５質量％、または少なくとも約２０質量％、または少なくとも約２３質量％の焼成カオリン、例えばフラッシュ焼成カオリンを含むことができる。ミネラルブレンドは、ミネラルブレンドの全質量に基づいて、約８０質量％以下、例えば約７０質量％以下、または約６０質量％以下、または約５０質量％以下の焼成カオリン、例えばフラッシュ焼成カオリンを含むことができる。ミネラルブレンドは、ミネラルブレンドの全質量に基づいて、約１０質量％〜約８０質量％、例えば約１５質量％〜約７０質量％、または約２０質量％〜約６０質量％、または約２０質量％〜約５０質量％、または約２３質量％〜約５０質量％の焼成カオリン、例えばフラッシュ焼成カオリンを含むことができる。
【００３２】
コーティング組成物は、コーティング組成物の全質量に基づいて、少なくとも約４質量％、例えば少なくとも約６質量％、または少なくとも約８質量％、または少なくとも約１０質量％、または少なくとも約１１質量％の焼成カオリン、例えばフラッシュ焼成カオリンを含むことができる。コーティング組成物は、コーティング組成物の全質量に基づいて、約４０質量％以下、例えば約３５質量％以下、または約３０質量％以下、または約２５質量％以下の焼成カオリン、例えばフラッシュ焼成カオリンを含むことができる。コーティング組成物は、コーティング組成物の全質量に基づいて、約４質量％〜約４０質量％、例えば約６質量％〜約３５質量％、または約８質量％〜約３０質量％、または約１０質量％〜約２５質量％の焼成カオリン、例えばフラッシュ焼成カオリンを含むことができる。
【００３３】
ミネラルブレンドは：ミネラルブレンドの全質量に基づいて、約１０質量％〜約８０質量％の焼成カオリン、例えばフラッシュ焼成カオリン；およびミネラルブレンドの全質量に基づいて、約５質量％〜約６０質量％の粉砕された炭酸カルシウムを含むことができる。ミネラルブレンドは：ミネラルブレンドの全質量に基づいて、約１５質量％〜約７０質量％の焼成カオリン、例えばフラッシュ焼成カオリン；およびミネラルブレンドの全質量に基づいて、約１０質量％〜約５０質量％の粉砕された炭酸カルシウムを含むことができる。ミネラルブレンドは：ミネラルブレンドの全質量に基づいて、約２０質量％〜約５０質量％の焼成カオリン、例えばフラッシュ焼成カオリン；およびミネラルブレンドの全質量に基づいて、約１０質量％〜約４０質量％の粉砕された炭酸カルシウムを含むことができる。ミネラルブレンドは：ミネラルブレンドの全質量に基づいて、約２３質量％〜約５０質量％の焼成カオリン、例えばフラッシュ焼成カオリン；およびミネラルブレンドの全質量に基づいて、約１０質量％〜約３５質量％の粉砕された炭酸カルシウムを含むことができる。
【００３４】
コーティング組成物は：コーティング組成物の全質量に基づいて約４質量％〜約４０質量％の焼成カオリン、例えばフラッシュ焼成カオリン；およびコーティング組成物の全質量に基づいて、約１質量％〜約３０質量％の粉砕された炭酸カルシウムを含むことができる。コーティング組成物は：コーティング組成物の全質量に基づいて、約６質量％〜約３５質量％の焼成カオリン、例えばフラッシュ焼成カオリン；およびコーティング組成物の全質量に基づいて、約５質量％〜約２５質量％の粉砕された炭酸カルシウムを含むことができる。コーティング組成物は：コーティング組成物の全質量に基づいて、約８質量％〜約３０質量％の焼成カオリン、例えばフラッシュ焼成カオリン；およびコーティング組成物の全質量に基づいて約５質量％〜約２０質量％の粉砕された炭酸カルシウムを含むことができる。コーティング組成物は：コーティング組成物の全質量に基づいて、約１０質量％〜約２５質量％の焼成カオリン、例えばフラッシュ焼成カオリン；およびコーティング組成物の全質量に基づいて、約５質量％〜約１５質量％の粉砕された炭酸カルシウムを含むことができる。
【００３５】
ミネラルブレンドは：ミネラルブレンドの全質量に基づいて、約１０質量％〜約３５質量％、例えば約１５質量％〜約３０質量％、例えば約２３質量％の、約１．０μｍ〜約１０．０μｍ、例えば、約３．０μｍ〜約６．０μｍのｄ50を有する粉砕された炭酸カルシウム；および、約１０質量％〜約８０質量％、例えば約１５質量％〜約７０質量％、または約２０質量％〜約６０質量％、または約２０質量％〜約５０質量％、または約２３質量％〜約５０質量％の焼成カオリン、例えばフラッシュ焼成カオリンを含むことができる。
コーティング組成物は：コーティング組成物の全質量に基づいて、約１質量％〜約２０質量％、例えば約５質量％〜約１５質量％、例えば約１１質量％の、約１．０μｍ〜約１０．０μｍ、例えば、約３．０μｍ〜約６．０μｍのｄ50を有する粉砕された炭酸カルシウム；および約４質量％〜約４０質量％、例えば約６質量％〜約３５質量％、または約８質量％〜約３０質量％、または約１０質量％〜約２５質量％の焼成カオリン、例えばフラッシュ焼成カオリンを含むことができる。
ミネラルブレンドは：ミネラルブレンドの全質量に基づいて、約１質量％〜約５０質量％、例えば約５質量％〜約４０質量％、または約１０質量％〜約３５質量％の、約０．５μｍ〜約５．０μｍ、例えば約１．０μｍ〜約３．０μｍのｄ50を有する粉砕された炭酸カルシウム；および、約１０質量％〜約８０質量％、例えば約１５質量％〜約７０質量％、または約２０質量％〜約６０質量％、または約３０質量％〜約６０質量％、または約４０質量％〜約６０質量％の焼成カオリン、例えばフラッシュ焼成カオリンを含むことができる。
【００３６】
コーティング組成物は：コーティング組成物の全質量に基づいて、約１質量％〜約２０質量％、例えば約４質量％〜約１８質量％、または約５質量％〜約１５質量％の、約１．０μｍ〜約１０．０μｍ、例えば、約３．０μｍ〜約６．０μｍのｄ50を有する粉砕された炭酸カルシウム；および約５質量％〜約４０質量％、例えば約１０質量％〜約３０質量％、または約１２質量％〜約２５質量％、または約１６質量％〜約２４質量％の焼成カオリン、例えばフラッシュ焼成カオリンを含むことができる。
ミネラルブレンドは：ミネラルブレンドの全質量に基づいて、約１０質量％〜約３５質量％、例えば約１５質量％〜約３０質量％、例えば約２３質量％の、約１．０μｍ〜約１０．０μｍ、例えば、約３．０μｍ〜約６．０μｍの第１のｄ50を有する粉砕された炭酸カルシウム；約１質量％〜約１５質量％、例えば約５質量％〜約１０質量％、例えば約８質量％の、約５．０μｍ〜約２０．０μｍ、例えば、約８．０μｍ〜約１５．０μｍの第２のｄ50を有する粉砕された炭酸カルシウム；および約１０質量％〜約８０質量％、例えば約１５質量％〜約７０質量％、または約２０質量％〜約６０質量％、または約２０質量％〜約５０質量％、または約２３質量％〜約５０質量％の焼成カオリン、例えばフラッシュ焼成カオリンを含むことができる。
【００３７】
コーティング組成物は：コーティング組成物の全質量に基づいて、約１質量％〜約２０質量％、例えば約５質量％〜約１５質量％、例えば約１１質量％の、約１．０μｍ〜約１０．０μｍ、例えば、約３．０μｍ〜約６．０μｍの第１のｄ50を有する粉砕された炭酸カルシウム；約１質量％〜約１０質量％、例えば約２質量％〜６質量％、例えば約４質量％の、約５．０μｍ〜約２０．０μｍ、例えば、約８．０μｍ〜約１５．０μｍの第２のｄ50を有する粉砕された炭酸カルシウム；および約４質量％〜約４０質量％、例えば約６質量％〜約３５質量％、または約８質量％〜約３０質量％、または約１０質量％〜約２５質量％の焼成カオリン、例えばフラッシュ焼成カオリンを含むことができる。
【００３８】
他のミネラル
ミネラルブレンドは、焼成カオリン、例えばフラッシュ焼成カオリン、および粉砕された炭酸カルシウム以外の１種または複数のミネラルを含むこともできる。例えば、ミネラルブレンドは、粉砕された炭酸カルシウムおよび焼成カオリン、例えばフラッシュ焼成カオリンに加えて、１種または複数の他のミネラルを含むこともできる。ミネラルブレンドは、少なくとも１種のさらなるミネラル、例えば、少なくとも２種のさらなるミネラル、または少なくとも３種のさらなるミネラル、または少なくとも４種のさらなるミネラル、または少なくとも５種のさらなるミネラルを含むことができる。少なくとも１種のさらなるミネラル、例えば、少なくとも２種のさらなるミネラル、または少なくとも３種のさらなるミネラル、または少なくとも４種のさらなるミネラル、または少なくとも５種のさらなるミネラルが、以下の群：含水カオリン、沈殿した炭酸カルシウム、天然珪藻土、フラックス焼成珪藻土、タルク、珪灰石、パーライト、マイカ、石英、緑泥石から選択され得る。
例えば、ミネラルブレンドは、粉砕された炭酸カルシウムおよび焼成カオリンに加えて、パーライトおよび珪藻土（例えば、天然珪藻土またはフラックス焼成珪藻土）から選択される少なくとも１種のミネラルを含むこともできる。
【００３９】
例えば、ミネラルブレンドは、粉砕された炭酸カルシウムおよび焼成カオリンに加えて、含水カオリン、沈殿した炭酸カルシウム、天然珪藻土、フラックス焼成珪藻土、タルク、珪灰石、パーライト、マイカ、石英、緑泥石から選択された少なくとも２種のミネラルを含むことができる。
ミネラルブレンドは、ミネラルブレンドの全質量に基づいて、約３．０質量％未満のＴｉＯ2、例えば、約２．０質量％未満、または約１．０質量％未満のＴｉＯ2を含むことができる。ミネラルブレンドは、ＴｉＯ2を実質的に含まなくてもよい。
【００４０】
含水カオリンは、少なくとも約０．２μｍ、例えば、少なくとも約０．３μｍ、または少なくとも約０．４μｍ、または少なくとも約０．５μｍ、または少なくとも約０．６μｍ、または少なくとも約０．７μｍのｄ50を有することができる。それに加えてまたはあるいは、含水カオリンは、約５．０μｍ以下、例えば、約４．０μｍ以下、または約３．０μｍ以下、または約２．０μｍ以下、または約１．０μｍ以下、または約０．７μｍ以下のｄ50を有することができる。含水カオリンは、約０．２μｍ〜約５．０μｍ、例えば、約０．５μｍ〜約２．０μｍのｄ50を有することができる。含水カオリンは、約０．７μｍのｄ50を有することができる。
含水カオリンは、約８．０ｍ2／ｇ〜約２０．０ｍ2／ｇ、例えば、約１０．０〜約１８．０ｍ2／ｇ、または約１２．０〜約１６．０ｍ2／ｇ、例えばおよそ１４．０ｍ2／ｇの表面積を有することができる。
例えば含水カオリンは、約０．５μｍ〜約２．０μｍのｄ50および約１３．０〜約１５．０ｍ2／ｇの表面積を有することができる。
【００４１】
沈殿した炭酸カルシウムは、少なくとも約０．５μｍ、例えば、少なくとも約１．０μｍ、または少なくとも約１．２μｍ、または少なくとも約１．４μｍ、または少なくとも約１．５μｍのｄ50を有することができる。それに加えてまたはあるいは、沈殿した炭酸カルシウムは、約５．０μｍ以下、例えば、約４．０μｍ以下、または約３．０μｍ以下、または約２．０μｍ以下、または約１．５μｍ以下のｄ50を有することができる。沈殿した炭酸カルシウムは、約０．５μｍ〜約５．０μｍ、例えば、約１．０μｍ〜約３．０μｍのｄ50を有することができる。沈殿した炭酸カルシウムは、約１．５μｍのｄ50を有することができる。
沈殿した炭酸カルシウムは、約６．０ｍ2／ｇ〜約１４．０ｍ2／ｇ、例えば、約８．０〜約１２．０ｍ2／ｇ、または約９．０〜約１１．０ｍ2／ｇ、例えばおよそ１０．０ｍ2／ｇの表面積を有することができる。
例えば粉砕された炭酸カルシウムは、約１．０μｍ〜約３．０μｍのｄ50および約９．０〜約１１．０ｍ2／ｇの表面積を有することができる。
【００４２】
天然珪藻土は、レーザー光散乱により決定される、少なくとも約０．５μｍ、例えば、少なくとも約１．０μｍ、または少なくとも約５．０μｍ、または少なくとも約１０．０μｍのｄ50を有することができる。それに加えてまたはあるいは、天然珪藻土は、レーザー光散乱により決定される、約２５．０μｍ以下、例えば、約２０．０μｍ以下、または約１８．０μｍ以下、または約１６．０μｍ以下、または約１４．０μｍ以下のｄ50を有することができる。天然珪藻土は、レーザー光散乱により決定される、約５．０μｍ〜約２０．０μｍのｄ50、例えば、約５．０μｍ〜約１５．０μｍ、または約１０．０μｍ〜約１５．０μｍのｄ50を有することができる。天然珪藻土は、レーザー光散乱により決定される、約１２．０μｍのｄ50を有することができる。
【００４３】
フラックス焼成珪藻土は、レーザー光散乱により決定される、少なくとも約１．０μｍ、例えば、少なくとも約５．０μｍ、または少なくとも約１０．０μｍ、または少なくとも約１２．０μｍ、または少なくとも約１５．０μｍのｄ50を有することができる。それに加えてまたはあるいは、フラックス焼成珪藻土は、レーザー光散乱により決定される約３０．０μｍ以下、例えば、約２５．０μｍ以下、または約２０．０μｍ以下、または約１７．０μｍ以下、または約１５．０μｍ以下のｄ50を有することができる。フラックス焼成珪藻土は、レーザー光散乱により決定される、約１．０μｍ〜約３０．０μｍ、例えば、または約１０．０μｍ〜約２０．０μｍのｄ50を有することができる。フラックス焼成珪藻土は、レーザー光散乱により決定される、約１５．０μｍのｄ50を有することができる。フラックス焼成珪藻土は、約０．３ｍ2／ｇ〜約４．０ｍ2／ｇ、例えば、約０．５〜約３．０ｍ2／ｇ、または約１．０〜約３．０ｍ2／ｇ、例えばおよそ２．０ｍ2／ｇの表面積を有することができる。
例えばフラックス焼成珪藻土は、レーザー光散乱により決定される、約１０．０μｍ〜約２０．０μｍのｄ50および約０．５〜約３．０ｍ2／ｇの表面積を有することができる。
【００４４】
フラックス焼成珪藻土は、レーザー光散乱により決定される少なくとも約２０．０μｍのｄ90を有することができる。それに加えてまたはあるいは、フラックス焼成珪藻土は、レーザー光散乱により決定される約５０．０μｍ以下のｄ90を有することができる。フラックス焼成珪藻土は、レーザー光散乱により決定される約２０．０μｍ〜約５０．０μｍのｄ90を有することができる。
【００４５】
タルクは、少なくとも約１．０μｍ、例えば、少なくとも約５．０μｍ、または少なくとも約８．０μｍ、または少なくとも約９．０μｍ、または少なくとも約９．４μｍのｄ50を有することができる。それに加えてまたはあるいは、タルクは、約３０．０μｍ以下、例えば、約２５．０μｍ以下、または約２０．０μｍ以下、または約１５．０μｍ以下、または約１０．０μｍ以下、または約９．４μｍ以下のｄ50を有することができる。タルクは、約１．０μｍ〜約３０．０μｍ、例えば、約５．０μｍ〜約１５．０μｍのｄ50を有することができる。タルクは、約９．４μｍのｄ50を有することができる。
タルクは、約１．０ｍ2／ｇ〜約６．０ｍ2／ｇ、例えば、約１．５〜約４．０ｍ2／ｇ、または約２．０〜約３．０ｍ2／ｇ、例えばおよそ２．７ｍ2／ｇの表面積を有することができる。
例えばタルクは、約５．０μｍ〜約１５．０μｍのｄ50および約１．５〜約４．０ｍ2／ｇの表面積を有することができる。
【００４６】
「タルク」により、水和ケイ酸マグネシウムで構成された、またはそれを含むミネラルが意味される。タルクは、構造的におよび化学的に同様なミネラルの緑泥石を含むこともできる。ある実施形態では、タルクは、タルクの全質量に基づいて、少なくとも約１質量％、例えば、または少なくとも約５質量％、または少なくとも約１０質量％、または少なくとも約２０質量％、または少なくとも約３０質量％、または少なくとも約３５質量％の緑泥石を含むことができる。ある実施形態では、タルクは、タルクの全質量に基づいて、約９０質量％以下、例えば約８０質量％以下、または約７０質量％以下、または約６５質量％以下の緑泥石を含むことができる。ある実施形態では、タルクは、タルクの全質量に基づいて、約１質量％〜約９０質量％、例えば約１０質量％〜約８０質量％、または約３５質量％〜約６５質量％の緑泥石を含むことができる。
【００４７】
珪灰石は、レーザー光散乱により決定される、少なくとも約１．０μｍ、例えば、少なくとも約２．０μｍ、または少なくとも約３．０μｍ、または少なくとも約４．０μｍ、または少なくとも約４．５μｍのｄ50を有することができる。それに加えてまたはあるいは、珪灰石は、レーザー光散乱により決定される、約２０．０μｍ以下、例えば、約１５．０μｍ以下、または約１０．０μｍ以下、または約６．０μｍ以下、または約５．０μｍ以下、または約４．５μｍ以下のｄ50を有することができる。珪灰石は、レーザー光散乱により決定される、約１．０μｍ〜約２０．０μｍ、例えば、約２．０μｍ〜約６．０μｍのｄ50を有することができる。珪灰石は、レーザー光散乱により決定される約４．５μｍのｄ50を有することができる。
珪灰石は、約１．０ｍ2／ｇ〜約６．０ｍ2／ｇ、例えば、約１．５〜約５．０ｍ2／ｇ、または約２．０〜約４．０ｍ2／ｇ、例えばおよそ３．０ｍ2／ｇの表面積を有することができる。
例えば珪灰石は、約２．０μｍ〜約６．０μｍのｄ50および約２．０〜約４．０ｍ2／ｇの表面積を有することができる。
【００４８】
珪灰石は、レーザー光散乱により決定される少なくとも約１０．０μｍのｄ90を有することができる。それに加えてまたはあるいは、珪灰石は、レーザー光散乱により決定される約３０．０μｍ以下、例えば、約２０．０μｍ以下のｄ90を有することができる。珪灰石は、レーザー光散乱により決定される約１０．０μｍ〜約３０．０μｍ、例えば、約１０．０μｍ〜約２０．０μｍのｄ90を有することができる。
【００４９】
パーライトは、レーザー光散乱により決定される、少なくとも約５．０μｍ、例えば、少なくとも約１０．０μｍ、または少なくとも約１５．０μｍ、または少なくとも約２０．０μｍ、または少なくとも約２５．０μｍのｄ50を有することができる。それに加えてまたはあるいは、パーライトは、レーザー光散乱により決定される、約５０．０μｍ以下、例えば、約４０．０μｍ以下、または約３０．０μｍ以下、または約２５．０μｍ以下のｄ50を有することができる。パーライトは、レーザー光散乱により決定される、約５．０μｍ〜約５０．０μｍ、例えば、約２０．０μｍ〜約３０．０μｍのｄ50を有することができる。パーライトは、レーザー光散乱により決定される約２５．０μｍのｄ50を有することができる。
パーライトは、約１．０ｍ2／ｇ〜約８．０ｍ2／ｇ、例えば、約３．０〜約７．０ｍ2／ｇ、または約４．０〜約５．０ｍ2／ｇ、例えばおよそ４．７ｍ2／ｇの表面積を有することができる。
例えばパーライトは、レーザー光散乱により決定される約２０．０μｍ〜約３０．０μｍのｄ50および約３．０〜約７．０ｍ2／ｇの表面積を有することができる。
【００５０】
マイカは、少なくとも約５．０μｍ、例えば、少なくとも約１０．０μｍ、または少なくとも約１５．０μｍ、または少なくとも約１８．０μｍ、または少なくとも約２０．０μｍのｄ50を有することができる。それに加えてまたはあるいは、マイカは、約５０．０μｍ以下、例えば、約４０．０μｍ以下、または約３０．０μｍ以下、または約２５．０μｍ以下、または約２２．０μｍ以下、または約２０．０μｍ以下のｄ50を有することができる。マイカは、約５．０μｍ〜約５０．０μｍ、例えば、約１５．０μｍ〜約２５．０μｍ。マイカは、約２０．０μｍのｄ50を有することができる。
マイカは、少なくとも約３０．０μｍのｄ90を有することができる。それに加えてまたはあるいは、マイカは、約４０．０μｍ以下のｄ90を有することができる。マイカは、約３０．０μｍ〜約４０．０μｍのｄ90を有することができる。
石英は、少なくとも約５．０μｍ、例えば、少なくとも約１０．０μｍ、または少なくとも約１５．０μｍ、または少なくとも約１８．０μｍ、または少なくとも約２０．０μｍのｄ50を有することができる。それに加えてまたはあるいは、石英は、約５０．０μｍ以下、例えば、約４０．０μｍ以下、または約３０．０μｍ以下、または約２５．０μｍ以下、または約２２．０μｍ以下、または約２０．０μｍ以下のｄ50を有することができる。石英は、約５．０μｍ〜約５０．０μｍ、例えば、約１５．０μｍ〜約２５．０μｍのｄ50を有することができる。石英は、約２０．０μｍのｄ50を有することができる。
石英は、少なくとも約３０．０μｍのｄ90を有することができる。それに加えてまたはあるいは、石英は、約４０．０μｍ以下のｄ90を有することができる。石英は、約３０．０μｍ〜約４０．０μｍのｄ90を有することができる。
【００５１】
緑泥石は、少なくとも約５．０μｍ、例えば、少なくとも約１０．０μｍ、または少なくとも約１５．０μｍ、または少なくとも約１８．０μｍ、または少なくとも約２０．０μｍのｄ50を有することができる。それに加えてまたはあるいは、緑泥石は、約５０．０μｍ以下、例えば、約４０．０μｍ以下、または約３０．０μｍ以下、または約２５．０μｍ以下、または約２２．０μｍ以下、または約２０．０μｍ以下のｄ50を有することができる。緑泥石は、約５．０μｍ〜約５０．０μｍ、例えば、約１５．０μｍ〜約２５．０μｍのｄ50を有することができる。緑泥石は、約２０．０μｍのｄ50を有することができる。
緑泥石は、少なくとも約２０．０μｍ、例えば、少なくとも約３０．０μｍのｄ90を有することができる。それに加えてまたはあるいは、緑泥石は、約４０．０μｍ以下のｄ90を有することができる。緑泥石は、約２０．０μｍ〜約４０．０μｍ、例えば、約３０．０μｍ〜約４０．０μｍのｄ90を有することができる。
【００５２】
含水カオリンは、平板状の粒子形態を有することができる。沈殿した炭酸カルシウムは、多孔性の粒子形態を有することができる。天然珪藻土は、多孔性の粒子形態を有することができる。フラックス焼成珪藻土は、多孔性および／または円板形の粒子形態を有することができる。タルクは、平板状の粒子形態を有することができる。珪灰石は、針状の粒子形態を有することができる。パーライトは、３Ｄ粒子形態（例えば、湾曲した壊れた「卵殻」のような構造）を有することができる。マイカは、平板状および／または塊状の粒子形態を有することができる。石英は、平板状および／または塊状の粒子形態を有することができる。緑泥石は、平板状および／または塊状の粒子形態を有することができる。
【００５３】
ミネラルブレンドは、ミネラルブレンドの全質量に基づいて、約２５質量％以下、例えば約２０質量％以下、または約１８質量％以下の含水カオリンを含むことができる。ミネラルブレンドは、ミネラルブレンドの全質量に基づいて、少なくとも約５質量％、例えば少なくとも約１０質量％の含水カオリンを含むことができる。ミネラルブレンドは、ミネラルブレンドの全質量に基づいて、約５質量％〜約２５質量％、例えば約１０質量％〜約２０質量％、または約１０質量％〜約１８質量％の含水カオリンを含むことができる。
【００５４】
ミネラルブレンドは、ミネラルブレンドの全質量に基づいて、約３０質量％以下、例えば約２５質量％以下、または約２３質量％以下の沈殿した炭酸カルシウムを含むことができる。ミネラルブレンドは、ミネラルブレンドの全質量に基づいて、少なくとも約４質量％、例えば少なくとも約５質量％、または少なくとも約６質量％の沈殿した炭酸カルシウムを含むことができる。ミネラルブレンドは、ミネラルブレンドの全質量に基づいて、約４質量％〜約３０質量％、例えば約５質量％〜約２５質量％、または約６質量％〜約２３質量％の沈殿した炭酸カルシウムを含むことができる。
ミネラルブレンドは、ミネラルブレンドの全質量に基づいて、約２０質量％以下、例えば約１５質量％以下、または約１１質量％以下の天然珪藻土を含むことができる。ミネラルブレンドは、ミネラルブレンドの全質量に基づいて、少なくとも約５質量％、例えば少なくとも約１０質量％、または少なくとも約１１質量％の天然珪藻土を含むことができる。ミネラルブレンドは、ミネラルブレンドの全質量に基づいて、約５質量％〜約２０質量％、例えば約１０質量％〜約１５質量％、または約１０質量％〜約１５質量％の天然珪藻土を含むことができる。ミネラルブレンドは、ミネラルブレンドの全質量に基づいて、約１１質量％の天然珪藻土を含むことができる。
【００５５】
ミネラルブレンドは、ミネラルブレンドの全質量に基づいて、約２５質量％以下、例えば約２０質量％以下、または約１９質量％以下のフラックス焼成珪藻土を含むことができる。ミネラルブレンドは、ミネラルブレンドの全質量に基づいて、少なくとも約１０質量％、例えば少なくとも約１５質量％、または少なくとも約１８質量％、または少なくとも約１９質量％のフラックス焼成珪藻土を含むことができる。ミネラルブレンドは、ミネラルブレンドの全質量に基づいて、約１０質量％〜約２５質量％、例えば約１５質量％〜約２０質量％、または約１８質量％〜約２０質量％のフラックス焼成珪藻土を含むことができる。ミネラルブレンドは、ミネラルブレンドの全質量に基づいて、約１９質量％のフラックス焼成珪藻土を含むことができる。
【００５６】
ミネラルブレンドは、ミネラルブレンドの全質量に基づいて、約４０質量％以下、例えば約３５質量％以下、または約３０質量％以下、または約２７質量％以下のタルクを含むことができる。ミネラルブレンドは、ミネラルブレンドの全質量に基づいて、少なくとも約４質量％、例えば少なくとも約５質量％、または少なくとも約６質量％、または少なくとも約８質量％のタルクを含むことができる。ミネラルブレンドは、ミネラルブレンドの全質量に基づいて、約４質量％〜約４０質量％、例えば約５質量％〜約３５質量％、または約６質量％〜約３０質量％、または約８質量％〜約２７質量％のタルクを含むことができる。
【００５７】
ミネラルブレンドは、ミネラルブレンドの全質量に基づいて、約４０質量％以下、例えば約３５質量％以下、または約３０質量％以下、または約２５質量％以下の珪灰石を含むことができる。ミネラルブレンドは、ミネラルブレンドの全質量に基づいて、少なくとも約１０質量％、例えば少なくとも約１５質量％、または少なくとも約２０質量％、または少なくとも約２５質量％の珪灰石を含むことができる。ミネラルブレンドは、ミネラルブレンドの全質量に基づいて、約１０質量％〜約４０質量％、例えば約１５質量％〜約３５質量％、または約２０質量％〜約３０質量％の珪灰石を含むことができる。ミネラルブレンドは、ミネラルブレンドの全質量に基づいて、約２５質量％の珪灰石を含むことができる。
【００５８】
ミネラルブレンドは、ミネラルブレンドの全質量に基づいて、約１５質量％以下、例えば約１０質量％以下、または約５質量％以下、または約４質量％以下のパーライトを含むことができる。ミネラルブレンドは、ミネラルブレンドの全質量に基づいて、少なくとも約１質量％、例えば少なくとも約２質量％、または少なくとも約３質量％、または少なくとも約４質量％のパーライトを含むことができる。ミネラルブレンドは、ミネラルブレンドの全質量に基づいて、約１質量％〜約１５質量％、例えば約２質量％〜約１０質量％、または約３質量％〜約５質量％のパーライトを含むことができる。ミネラルブレンドは、ミネラルブレンドの全質量に基づいて、約４質量％のパーライトを含むことができる。
ミネラルブレンドは、ミネラルブレンドの全質量に基づいて、約３５質量％以下、例えば約３０質量％以下、または約２５質量％以下のマイカを含むことができる。ミネラルブレンドは、ミネラルブレンドの全質量に基づいて、少なくとも約５質量％、例えば少なくとも約１０質量％、または少なくとも約１５質量％のマイカを含むことができる。ミネラルブレンドは、ミネラルブレンドの全質量に基づいて、約５質量％〜約３５質量％、例えば約１０質量％〜約３０質量％、または約１５質量％〜約２５質量％のマイカを含むことができる。
【００５９】
ミネラルブレンドは、ミネラルブレンドの全質量に基づいて、約３５質量％以下、例えば約３０質量％以下、または約２５質量％以下の石英を含むことができる。ミネラルブレンドは、ミネラルブレンドの全質量に基づいて、少なくとも約５質量％、例えば少なくとも約１０質量％、または少なくとも約１５質量％の石英を含むことができる。ミネラルブレンドは、ミネラルブレンドの全質量に基づいて、約５質量％〜約３５質量％、例えば約１０質量％〜約３０質量％、または約１５質量％〜約２５質量％の石英を含むことができる。
ミネラルブレンドは、ミネラルブレンドの全質量に基づいて、約４５質量％以下、例えば約４０質量％以下、または約３５質量％以下、または約３０質量％以下、または約２５質量％以下の緑泥石を含むことができる。ミネラルブレンドは、ミネラルブレンドの全質量に基づいて、少なくとも約５質量％、例えば少なくとも約１０質量％、または少なくとも約１５質量％の緑泥石を含むことができる。ミネラルブレンドは、ミネラルブレンドの全質量に基づいて、約５質量％〜約４５質量％、例えば約１０質量％〜約３０質量％、例えば約１５質量％〜約２５質量％の緑泥石を含むことができる。
【００６０】
コーティング組成物は、コーティング組成物の全質量に基づいて、約２０質量％以下、例えば約１５質量％以下、または約１０質量％以下、または約８．５質量％以下の含水カオリンを含むことができる。コーティング組成物は、コーティング組成物の全質量に基づいて、少なくとも約１質量％、例えば少なくとも約３質量％、または少なくとも約５質量％の含水カオリンを含むことができる。コーティング組成物は、コーティング組成物の全質量に基づいて、約１質量％〜約２０質量％、例えば約３質量％〜約１０質量％、または約５質量％〜約８．５質量％の含水カオリンを含むことができる。
コーティング組成物は、コーティング組成物の全質量に基づいて、約２０質量％以下、例えば約１５質量％以下、または約１３質量％以下、または約１１質量％以下の沈殿した炭酸カルシウムを含むことができる。コーティング組成物は、コーティング組成物の全質量に基づいて、少なくとも約１質量％、例えば少なくとも約２質量％、または少なくとも約３質量％の沈殿した炭酸カルシウムを含むことができる。コーティング組成物は、コーティング組成物の全質量に基づいて、約１質量％〜約２０質量％、例えば約２質量％〜約１５質量％、または約３質量％〜約１１質量％の沈殿した炭酸カルシウムを含むことができる。
【００６１】
コーティング組成物は、コーティング組成物の全質量に基づいて、約１０質量％以下、例えば約５質量％以下、または約４質量％以下の天然珪藻土を含むことができる。コーティング組成物は、コーティング組成物の全質量に基づいて、少なくとも約１質量％、例えば少なくとも約２質量％、または少なくとも約３質量％、または少なくとも約４質量％の天然珪藻土を含むことができる。コーティング組成物は、コーティング組成物の全質量に基づいて、約１質量％〜約１０質量％、例えば約２質量％〜約５質量％、または約３質量％〜約５質量％の天然珪藻土を含むことができる。コーティング組成物は、コーティング組成物の全質量に基づいて、約４質量％の天然珪藻土を含むことができる。
【００６２】
コーティング組成物は、コーティング組成物の全質量に基づいて、約２０質量％以下、例えば約１５質量％以下、または約１０質量％以下、または約９質量％以下のフラックス焼成珪藻土を含むことができる。コーティング組成物は、コーティング組成物の全質量に基づいて、少なくとも約１質量％、例えば少なくとも約５質量％、または少なくとも約８質量％、または少なくとも約９質量％のフラックス焼成珪藻土を含むことができる。コーティング組成物は、コーティング組成物の全質量に基づいて、約１質量％〜約２０質量％、例えば約５質量％〜約１５質量％、または約８質量％〜約１０質量％のフラックス焼成珪藻土を含むことができる。コーティング組成物は、コーティング組成物の全質量に基づいて、約９質量％のフラックス焼成珪藻土を含むことができる。
【００６３】
コーティング組成物は、コーティング組成物の全質量に基づいて、約２０質量％以下、例えば約１５質量％以下、または約１２質量％以下、または約１１．９質量％以下のタルクを含むことができる。コーティング組成物は、コーティング組成物の全質量に基づいて、少なくとも約１質量％、例えば少なくとも約２質量％、または少なくとも約３質量％、または少なくとも約４質量％のタルクを含むことができる。コーティング組成物は、コーティング組成物の全質量に基づいて、約１質量％〜約２０質量％、例えば約２質量％〜約１５質量％、または約３質量％〜約１２質量％、または約４質量％〜約１１．９質量％のタルクを含むことができる。
【００６４】
コーティング組成物は、コーティング組成物の全質量に基づいて、約２５質量％以下、例えば約２０質量％以下、または約１５質量％以下、または約１２質量％以下の珪灰石を含むことができる。コーティング組成物は、コーティング組成物の全質量に基づいて、少なくとも約１質量％、例えば少なくとも約５質量％、または少なくとも約８質量％、または少なくとも約１０質量％、または少なくとも約１２質量％の珪灰石を含むことができる。コーティング組成物は、コーティング組成物の全質量に基づいて、約１質量％〜約２５質量％、例えば約５質量％〜約２０質量％、または約１０質量％〜約１５質量％の珪灰石を含むことができる。コーティング組成物は、コーティング組成物の全質量に基づいて、約１２質量％の珪灰石を含むことができる。
【００６５】
コーティング組成物は、コーティング組成物の全質量に基づいて、約１５質量％以下、例えば約１０質量％以下、または約５質量％以下、または約３質量％以下、または約２質量％以下のパーライトを含むことができる。コーティング組成物は、コーティング組成物の全質量に基づいて、少なくとも約０．５質量％、例えば少なくとも約１質量％、または少なくとも約１．５質量％、または少なくとも約１．８質量％のパーライトを含むことができる。コーティング組成物は、コーティング組成物の全質量に基づいて、約０．５質量％〜約１５質量％、例えば約０．５質量％〜約１０質量％、または約０．５質量％〜約５質量％、または約１質量％〜約５質量％、または約１．８質量％〜約２質量％のパーライトを含むことができる。
コーティング組成物は、コーティング組成物の全質量に基づいて、約２０質量％以下、例えば約１５質量％以下、または約１２質量％以下、または約１０質量％以下のマイカを含むことができる。コーティング組成物は、コーティング組成物の全質量に基づいて、少なくとも約３質量％、例えば少なくとも約５質量％、または少なくとも約１０質量％のマイカを含むことができる。コーティング組成物は、コーティング組成物の全質量に基づいて、約３質量％〜約２０質量％、例えば約５質量％〜約１５質量％のマイカを含むことができる。
【００６６】
コーティング組成物は、コーティング組成物の全質量に基づいて、約２０質量％以下、例えば約１５質量％以下、または約１２質量％以下、または約１０質量％以下の石英を含むことができる。コーティング組成物は、コーティング組成物の全質量に基づいて、少なくとも約３質量％、例えば少なくとも約５質量％、または少なくとも約１０質量％の石英を含むことができる。コーティング組成物は、コーティング組成物の全質量に基づいて、約３質量％〜約２０質量％、例えば約５質量％〜約１５質量％の石英を含むことができる。
コーティング組成物は、コーティング組成物の全質量に基づいて、約３５質量％以下、例えば約３０質量％以下、または約２５質量％以下、または約２０質量％以下、または約１５質量％以下、または約１０質量％以下の緑泥石を含むことができる。コーティング組成物は、コーティング組成物の全質量に基づいて、少なくとも約３質量％、例えば少なくとも約５質量％、または少なくとも約１０質量％の緑泥石を含むことができる。コーティング組成物は、コーティング組成物の全質量に基づいて、約３質量％〜約３５質量％、例えば約５質量％〜約２５質量％、または約５質量％〜約２０質量％、または約５質量％〜約１５質量％の緑泥石を含むことができる。
ミネラルブレンド中のミネラルは、コーティング組成物に加えられたときに、それらの光学的性質に応じて、乳白化、艶消しおよび／または白化ミネラルとして分類され得る。
【００６７】
当業者は、あるミネラルは、乳白化、艶消しおよび／または白化性質の１つまたは複数を有し、それ故、乳白化、艶消しおよび／または白化ミネラルの１つまたは複数として分類され得る（換言すれば、乳白化、艶消しおよび白化ミネラルは重なり合う群である）ことを認識するであろう。例えば、沈殿した炭酸カルシウムは、乳白化ミネラルとして、および白化ミネラルとして分類され得て、コーティング組成物中に存在する場合、沈殿した炭酸カルシウムは、乳白剤および白化剤の両方として二重目的に役立つこともできる。そのような二重または三重目的のミネラルの存在を考慮に入れるために、本明細書および添付の請求項全体を通して、例えば、Ｘ質量％の乳白化ミネラルを含むコーティング組成物またはミネラルブレンドが言及される場合に、値Ｘは、艶消しおよび／または白化ミネラルでもあるこれらの乳白化ミネラルを含む組成物またはブレンド中の全乳白化ミネラルの質量に基づいて決定される。同様に、例えば、Ｙ質量％の艶消しミネラルを含むコーティング組成物またはミネラルブレンドが言及される場合に、値Ｙは、乳白化および／または白化ミネラルでもあるこれらの艶消しミネラルを含む組成物またはブレンド中の全艶消しミネラルの質量に基づいて決定され、例えば、Ｚ質量％の白化ミネラルを含むコーティング組成物またはミネラルブレンドが言及される場合に、値Ｚは、乳白化および／または艶消しミネラルでもあるこれらの白化ミネラルを含む組成物またはブレンド中の全白化ミネラルの質量に基づいて決定される。組成物またはブレンド中の各個のミネラルは、それ故、Ｘ、ＹおよびＺの２つ以上に寄与することができる（例えば、沈殿した炭酸カルシウムは、存在する場合、ＸおよびＺの両方に寄与するであろう）。したがって、Ｘ＋Ｙ＋Ｚの合計値が、矛盾なく、１００以上であることが可能である（すなわち、コーティング組成物またはミネラルブレンド中の任意の個々のミネラルの量または全ミネラルの合計量が、１００質量％を超えることを意味しないで）。
【００６８】
含水カオリンは、乳白化ミネラルとして提供され得る。沈殿した炭酸カルシウムは、乳白化ミネラルおよび／または白化ミネラルとして提供され得る。天然珪藻土は、艶消しミネラルおよび／または乳白化ミネラルとして提供され得る。フラックス焼成珪藻土は、艶消しミネラルおよび／または乳白化ミネラルとして提供され得る。タルクは、艶消しミネラルおよび／または乳白化ミネラルとして提供され得る。珪灰石は、艶消しミネラルとして提供され得る。パーライトは、艶消しミネラルとして提供され得る。マイカは、艶消しミネラルとして提供され得る。石英は、艶消しミネラルとして提供され得る。緑泥石は、艶消しミネラルおよび／または乳白化ミネラルとして提供され得る。
【００６９】
ミネラルブレンドは、以下の群：
乳白化ミネラルとしての含水カオリン、乳白化ミネラルおよび／または白化ミネラルとしての沈殿した炭酸カルシウム、艶消しミネラルおよび／または乳白化ミネラルとしての天然珪藻土、艶消しミネラルおよび／または乳白化ミネラルとしてのフラックス焼成珪藻土、艶消しミネラルおよび／または乳白化ミネラルとしてのタルク、艶消しミネラルとしての珪灰石、艶消しミネラルとしてのパーライト、艶消しミネラルとしてのマイカ、艶消しミネラルとしての石英、艶消しミネラルおよび／または乳白化ミネラルとしての緑泥石；
から、少なくとも１種のミネラル（例えばまたは、少なくとも２種のミネラル、または少なくとも３種のミネラル、または少なくとも４種のミネラル、または少なくとも５種のミネラル）を含むことができる。
ミネラルブレンドが、粉砕された炭酸カルシウムおよび焼成カオリンに加えて、群：パーライト、珪灰石、タルク、天然珪藻土、フラックス焼成珪藻土、石英、マイカ、緑泥石から選択される少なくとも１種のさらなる艶消しミネラルを含むことはあり得る。
例えば、ミネラルブレンドは、粉砕された炭酸カルシウムおよび焼成カオリンに加えて、パーライトおよび珪藻土（例えば、フラックス焼成珪藻土または天然珪藻土）から選択される少なくとも１種の艶消しミネラルを含むことができる。
例えば、ミネラルブレンドは、粉砕された炭酸カルシウムおよび焼成カオリンに加えて、パーライト、珪灰石、タルク、天然珪藻土、フラックス焼成珪藻土、石英、マイカ、緑泥石から選択される少なくとも２種の艶消しミネラルを含むことができる。
【００７０】
種々のミネラルの乳白化、艶消しおよび／または白化の性質が粒子サイズに依存することはあり得る。約５．０μｍ以下のｄ50を有する粉砕された炭酸カルシウムは、典型的には白化である。約５．０μｍを超えるｄ50を有する粉砕された炭酸カルシウムは、典型的には白化および艶消しの両方である。約１０．０μｍを超えるｄ50を有する粉砕された炭酸カルシウムは、典型的には艶消しである。
【００７１】
ミネラルブレンド中に存在する乳白化ミネラルは、各々少なくとも約０．１μｍ、例えば、または少なくとも約０．３μｍ、または少なくとも約０．５μｍのｄ50を有することができる。ミネラルブレンド中に存在する乳白化ミネラルは、各々約２０．０μｍ以下、例えば、約１５．０μｍ以下、または約１０．０μｍ以下、または約５．０μｍ以下、または約３．０μｍ以下のｄ50を有することができる。ミネラルブレンド中に存在する乳白化ミネラルは、各々約０．１μｍ〜約２０．０μｍ、例えば、約０．１μｍ〜約１５．０μｍ、または約０．１μｍ〜約１０．０μｍ、または約０．３μｍ〜約５．０μｍ、または約０．５μｍ〜約３．０μｍのｄ50を有することができる。乳白化ミネラルの１種が天然またはフラックス焼成珪藻土であれば、そのミネラルについて、ｄ50はレーザー光散乱により決定される。
【００７２】
ミネラルブレンド中に存在する艶消しミネラルは、各々、少なくとも約１．０μｍ、例えば、または少なくとも約２．０μｍ、または少なくとも約３．０μｍ、または少なくとも約４．０μｍのｄ50を有することができる。ミネラルブレンド中に存在する艶消しミネラルは、各々、約５０．０μｍ以下、例えば、または約４０．０μｍ以下、または約３０．０μｍ以下のｄ50を有することができる。ミネラルブレンド中に存在する艶消しミネラルは、各々、約１．０μｍ〜約５０．０μｍ、例えば、または約２．０μｍ〜約４０．０μｍ、または約３．０μｍ〜約３０．０μｍ、または約４．０μｍ〜約３０．０μｍのｄ50を有することができる。乳白化ミネラルの１種が、天然またはフラックス焼成珪藻土、または珪灰石、またはパーライトであれば、そのミネラルについてのｄ50は、レーザー光散乱により決定される。
【００７３】
ミネラルブレンド中に存在する白化ミネラルは、各々、少なくとも約０．５μｍ、例えば、または少なくとも約１．０μｍ、または少なくとも約１．５μｍ、または少なくとも約２．０μｍ、または少なくとも約２．５μｍのｄ50を有することができる。ミネラルブレンド中に存在する白化ミネラルは、各々、約１０．０μｍ以下、例えば、または約９．０μｍ以下または約８．０μｍ以下、または約７．０以下μｍ、または約６．５μｍ以下、または約６．０μｍ以下、または約５．０μｍ以下、または約２．５μｍ以下のｄ50を有することができる。ミネラルブレンドは中に存在する白化ミネラルは、各々、約０．５μｍ〜約１０．０μｍ、例えば、または約１．０μｍ〜約８．０μｍ、または約２．０μｍ〜約７．０μｍ、または約２．５μｍ〜約６．５μｍのｄ50を有することができる。
ミネラルブレンド中に存在する白化ミネラルは、典型的には少なくとも８５、例えば、少なくとも８８、または少なくとも９０のＩＳＯ輝度を有する。ＩＳＯ輝度は、ＩＳＯ  ２４７０に従って決定され得る。
【００７４】
ミネラルブレンドは、ミネラルブレンドの全質量に基づいて、少なくとも約２０質量％、例えば少なくとも約２５質量％、または少なくとも約３０質量％、または少なくとも約３５質量％、または少なくとも約４０質量％、または少なくとも約４５質量％の乳白化ミネラルを含むことができる。ミネラルブレンドは、ミネラルブレンドの全質量に基づいて、約７０質量％以下、例えば約６５質量％以下、または約６０質量％以下の乳白化ミネラルを含むことができる。ミネラルブレンドは、ミネラルブレンドの全質量に基づいて、約２０質量％〜約７０質量％、例えば約３５質量％〜約６５質量％、例えば約４５質量％〜約６０質量％の乳白化ミネラルを含むことができる。
ミネラルブレンドは、ミネラルブレンドの全質量に基づいて、少なくとも約５質量％、例えば少なくとも約１０質量％、または少なくとも約１５質量％の艶消しミネラルを含むことができる。ミネラルブレンドは、ミネラルブレンドの全質量に基づいて、約５５質量％以下、例えば約５０質量％以下、または約４５質量％以下、または約４０質量％以下の艶消しミネラルを含むことができる。ミネラルブレンドは、ミネラルブレンドの全質量に基づいて、約５質量％〜約５０質量％、例えば約１０質量％〜約４５質量％、例えば約１５質量％〜約４０質量％の艶消しミネラルを含むことができる。
【００７５】
ミネラルブレンドは、ミネラルブレンドの全質量に基づいて、少なくとも約５質量％、例えば少なくとも約１２質量％、または少なくとも約１５質量％の白化ミネラルを含むことができる。ミネラルブレンドは、ミネラルブレンドの全質量に基づいて、約６５質量％以下、例えば約５５質量％以下、または約４５質量％以下、または約４０質量％以下、または約３５質量％以下の白化ミネラルを含むことができる。ミネラルブレンドは、ミネラルブレンドの全質量に基づいて、約５質量％〜約５５質量％、例えば約１０質量％〜約４５質量％、例えば約１０質量％〜約３５質量％の白化ミネラルを含むことができる。
【００７６】
したがって、コーティング組成物は、以下の群：
乳白化ミネラルとしての含水カオリン、乳白化ミネラルおよび／または白化ミネラルとしての沈殿した炭酸カルシウム、艶消しミネラルおよび／または乳白化ミネラルとしての天然珪藻土、艶消しミネラルおよび／または乳白化ミネラルとしてのフラックス焼成珪藻土、艶消しミネラルおよび／または乳白化ミネラルとしてのタルク、艶消しミネラルとしての珪灰石、艶消しミネラルとしてのパーライト、艶消しミネラルとしてのマイカ、艶消しミネラルとしての石英、艶消しミネラルおよび／または乳白化ミネラルとしての緑泥石；
から、少なくとも１種のミネラル（例えば１種のミネラル、または２種のミネラル、または３種のミネラル、または４種のミネラル、または５種のミネラル）を含むことができる。
コーティング組成物は、コーティング組成物の全質量に基づいて、少なくとも約５質量％、例えば少なくとも約１０質量％、または少なくとも約１５質量％の乳白化ミネラルを含むことができる。コーティング組成物は、コーティング組成物の全質量に基づいて、約４５質量％以下、例えば約４０質量％以下、または約３５質量％以下、または約３０質量％以下の乳白化ミネラルを含むことができる。コーティング組成物は、コーティング組成物の全質量に基づいて、約５質量％〜約４５質量％、例えば約１０質量％〜約４０質量％、または約１０質量％〜約３５質量％、または約１５質量％〜約３０質量％の乳白化ミネラルを含むことができる。
【００７７】
コーティング組成物は、コーティング組成物の全質量に基づいて、少なくとも約１質量％、例えば少なくとも約３質量％、または少なくとも約５質量％、または少なくとも約８質量％の艶消しミネラルを含むことができる。コーティング組成物は、コーティング組成物の全質量に基づいて、約４０質量％以下、例えば約３５質量％以下、または約３０質量％以下、または約２５質量％以下、または約２０質量％以下の艶消しミネラルを含むことができる。コーティング組成物は、コーティング組成物の全質量に基づいて、約１質量％〜約４０質量％、例えば約３質量％〜約３５質量％、または約５質量％〜約３０質量％、または約５質量％〜約２５質量％、または約８質量％〜約２０質量％の艶消しミネラルを含むことができる。
【００７８】
コーティング組成物は、コーティング組成物の全質量に基づいて、少なくとも約１質量％、例えば少なくとも約２質量％、または少なくとも約３質量％、または少なくとも約４質量％、または少なくとも約５質量％の白化ミネラルを含むことができる。コーティング組成物は、コーティング組成物の全質量に基づいて、約４０質量％以下、例えば約３５質量％以下、または約３０質量％以下、または約２５質量％以下、または約２０質量％以下の白化ミネラルを含むことができる。コーティング組成物は、コーティング組成物の全質量に基づいて、約１質量％〜約４０質量％、例えば約３質量％〜約３０質量％、または約３質量％〜約２５質量％、または約５質量％〜約２０質量％の白化ミネラルを含むことができる。
【００７９】
ミネラルブレンドは、ミネラルブレンドの全質量に基づいて：約１０質量％〜約３０質量％、例えば約１５質量％〜約２５質量％、または約２０質量％〜約２５質量％の粉砕された炭酸カルシウム（例えば、約３．０μｍ〜約６．０μｍのｄ50を有する）；約１質量％〜約１０質量％、例えば約２質量％〜約６質量％のパーライト；約１５質量％〜約４０質量％、例えば約２０質量％〜約３５質量％のタルク；約１５質量％〜約４０質量％、例えば約２０質量％〜約３５質量％の焼成カオリン（例えば、約０．５μｍ〜約１．５μｍのｄ50を有する）；および約１０質量％〜約３０質量％、例えば約１５質量％〜約２５質量％の含水カオリンを含む（例えば、それらからなる）ことができる；ここで、ミネラルブレンド中の各前記ミネラルの量は、前記ミネラルの質量パーセンテージの合計が１００になるように選択される。
【００８０】
ミネラルブレンドは、ミネラルブレンドの全質量に基づいて：約１０質量％〜約３０質量％、例えば約１５質量％〜約２５質量％、または約２０質量％〜約２５質量％の粉砕された炭酸カルシウム（例えば、約３．０μｍ〜約６．０μｍのｄ50を有する）；約１質量％〜約１０質量％、例えば約２質量％〜約６質量％のパーライト；約１５質量％〜約３５質量％、例えば約２０質量％〜約３０質量％の珪灰石；約１５質量％〜約４０質量％、例えば約２０質量％〜約３５質量％の焼成カオリン（例えば、約０．５μｍ〜約１．５μｍのｄ50を有する）；約１質量％〜約１５質量％、例えば約２質量％〜約１０質量％の沈殿した炭酸カルシウム；および約５質量％〜約２５質量％、例えば約１０質量％〜約２０質量％の含水カオリンを含む（例えば、それらからなる）ことができる；ここで、ミネラルブレンド中の各前記ミネラルの量は、前記ミネラルの質量パーセンテージの合計が１００になるように選択される。
【００８１】
ミネラルブレンドは、ミネラルブレンドの全質量に基づいて：約１０質量％〜約５０質量％、例えば約２０質量％〜約４０質量％の粉砕された炭酸カルシウム（例えば、約１０質量％〜約３０質量％、例えば約１５質量％〜約２５質量％の、約３．０μｍ〜約６．０μｍのｄ50を有する粉砕された炭酸カルシウムおよび約１質量％〜約１５質量％、例えば約５質量％〜約１０質量％の、約５．０μｍ〜約１５．０μｍのｄ50を有する粉砕された炭酸カルシウム）；約１質量％〜約１０質量％、例えば約２質量％〜約６質量％のパーライト；約１質量％〜約１５質量％、例えば約５質量％〜約１０質量％のタルク；約１０質量％〜約３５質量％、例えば約２０質量％〜約２５質量％の焼成カオリン（例えば、約０．５μｍ〜約１．５μｍのｄ50を有する）；約１質量％〜約１２質量％、例えば約４質量％〜約８質量％の沈殿した炭酸カルシウム；および約５質量％〜約２５質量％、例えば約１０質量％〜約２０質量％の含水カオリンを含む（例えば、それらからなる）ことができる；ここで、ミネラルブレンド中の各前記ミネラルの量は、前記ミネラルの質量パーセンテージの合計が１００になるように選択される。
【００８２】
ミネラルブレンドは、ミネラルブレンドの全質量に基づいて：約１０質量％〜約５０質量％、例えば約２０質量％〜約４０質量％、または約２５質量％〜約３５質量％の粉砕された炭酸カルシウム（例えば、約４．０μｍ〜約９．０μｍのｄ50を有する）；約１質量％〜約１０質量％、例えば約２質量％〜約６質量％のパーライト；約５質量％〜約３０質量％、例えば約１０質量％〜約２５質量％のタルク；および約３０質量％〜約７０質量％、例えば約４０質量％〜約６０質量％の焼成カオリン（例えば、約０．５μｍ〜約１．５μｍのｄ50を有する）を含む（例えば、それらからなる）ことができる；ここで、ミネラルブレンド中の各前記ミネラルの量は、前記ミネラルの質量パーセンテージの合計が１００になるように選択される。
【００８３】
ミネラルブレンドは、ミネラルブレンドの全質量に基づいて：約１０質量％〜約５０質量％、例えば約２０質量％〜約４０質量％の粉砕された炭酸カルシウム（例えば、約１０質量％〜約３０質量％、例えば約１５質量％〜約２５質量％の、約３．０μｍ〜約６．０μｍのｄ50を有する粉砕された炭酸カルシウムおよび約１質量％〜約１５質量％、例えば約５質量％〜約１０質量％の、約５．０μｍ〜約１５．０μｍのｄ50を有する粉砕された炭酸カルシウム）；約１質量％〜約１０質量％、例えば約２質量％〜約６質量％のパーライト；約１質量％〜約１５質量％、例えば約４質量％〜約１０質量％のタルク；約１０質量％〜約３５質量％、例えば約１５質量％〜約３０質量％の焼成カオリン、例えばフラッシュ焼成カオリン（例えば、約１．０μｍ〜約２．０μｍのｄ50を有する）；約１０質量％〜約３５質量％、例えば約１５質量％〜約３０質量％の沈殿した炭酸カルシウム；および約５質量％〜約２５質量％、例えば約１０質量％〜約２０質量％の含水カオリンを含む（例えば、それらからなる）ことができる；ここで、ミネラルブレンド中の各前記ミネラルの量は、前記ミネラルの質量パーセンテージの合計が１００になるように選択される。
【００８４】
ミネラルブレンドは、ミネラルブレンドの全質量に基づいて：約１０質量％〜約５０質量％、例えば約２０質量％〜約４０質量％、または約２５質量％〜約３５質量％の粉砕された炭酸カルシウム（例えば、約１．０μｍ〜約３．５μｍのｄ50を有する）；約１０質量％〜約３０質量％、例えば約１５質量％〜約２５質量％のフラックス焼成珪藻土；および約２０質量％〜約７０質量％、例えば約３０質量％〜約６０質量％、または約４０質量％〜約６０質量％の焼成カオリン（例えば、約０．５μｍ〜約１．５μｍのｄ50を有する）を含む（例えば、それらからなる）ことができる；ここで、ミネラルブレンド中の各前記ミネラルの量は、前記ミネラルの質量パーセンテージの合計が１００になるように選択される。
【００８５】
ミネラルブレンドは、ミネラルブレンドの全質量に基づいて：約５質量％〜約２５質量％、例えば約１０質量％〜約２０質量％の粉砕された炭酸カルシウム（例えば、約１．０μｍ〜約３．５μｍのｄ50を有する）；約１０質量％〜約５０質量％、例えば約２０質量％〜約４０質量％の、マイカ、石英、および緑泥石、またはそれらの混合物（例えば、ミネラル合体ロイコフィルライト（ｌｅｕｃｏｐｈｙｌｌｉｔｅ））の１種または複数；約５質量％〜約２０質量％、例えば約８質量％〜約１５質量％の天然珪藻土；および約３０質量％〜約６０質量％、例えば約４０質量％〜約５０質量％の焼成カオリン（例えば、約０．３μｍ〜約１．１μｍのｄ50を有する）を含む（例えばそれからなる）ことができて；ここで、ミネラルブレンド中の各前記ミネラルの量は、前記ミネラルの質量パーセンテージの合計が１００になるように選択される。
コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％のタルク；約５質量％〜約２０質量％、例えば約１０質量％〜約１５質量％の焼成カオリン（例えば、約０．５μｍ〜約１．５μｍのｄ50を有する）；および約５質量％〜約１５質量％、例えば約６質量％〜約１０質量％の含水カオリンを含むことができる。コーティング組成物中の各前記ミネラルの量は、典型的には、コーティング組成物中における前記ミネラルの質量パーセンテージの合計が１００未満であるように選択される。
【００８６】
コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％のタルク；約５質量％〜約２０質量％、例えば約１０質量％〜約１５質量％の焼成カオリン（例えば、約０．５μｍ〜約１．５μｍのｄ50を有する）；および約５質量％〜約１５質量％、例えば約６質量％〜約１０質量％の含水カオリンを含むことができる。コーティング組成物中の各前記ミネラルの量は、典型的には、コーティング組成物中における前記ミネラルの質量パーセンテージの合計が１００未満であるように選択される。
【００８７】
コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％の珪灰石；約５質量％〜約２０質量％、例えば約１０質量％〜約１５質量％の焼成カオリン（例えば、約０．５μｍ〜約１．５μｍのｄ50を有する）；約０．５質量％〜約１０質量％、例えば約１質量％〜約５質量％の沈殿した炭酸カルシウム；および約１質量％〜約１５質量％、例えば約５質量％〜約１０質量％の含水カオリンを含むことができる。コーティング組成物中の各前記ミネラルの量は、典型的には、コーティング組成物中における前記ミネラルの質量パーセンテージの合計が１００未満であるように選択される。
【００８８】
コーティング組成物は、コーティング組成物の全質量に基づいて：約５質量％〜約３０質量％、例えば約１０質量％〜約２０質量％の粉砕された炭酸カルシウム（例えば、約５質量％〜約２０質量％、例えば約８質量％〜約１５質量％の、約３．０μｍ〜約６．０μｍのｄ50を有する粉砕された炭酸カルシウム、および約１質量％〜約８質量％、例えば約２質量％〜約６質量％の、約５．０μｍ〜約１５．０μｍのｄ50を有する粉砕された炭酸カルシウム）；約０．５質量％〜約５質量％、例えば約１質量％〜約３質量％のパーライト；約１質量％〜約８質量％、例えば約２質量％〜約６質量％のタルク；約５質量％〜約２０質量％、例えば約８質量％〜約１５質量％の焼成カオリン（例えば、約０．５μｍ〜約１．５μｍのｄ50を有する）；約５質量％〜約２０質量％、例えば約８質量％〜約１５質量％の沈殿した炭酸カルシウム；および約１質量％〜約１０質量％、例えば約３質量％〜約７質量％の含水カオリンを含むことができる。コーティング組成物中の各前記ミネラルの量は、典型的には、コーティング組成物中における前記ミネラルの質量パーセンテージの合計が１００未満であるように選択される。
【００８９】
コーティング組成物は、コーティング組成物の全質量に基づいて：約５質量％〜約２５質量％、例えば約８質量％〜約２０質量％、または約１０質量％〜約１８質量％の粉砕された炭酸カルシウム（例えば、約４．０μｍ〜約９．０μｍのｄ50を有する）；約０．５質量％〜約５質量％、例えば約１質量％〜約３質量％のパーライト；約２質量％〜約１５質量％、例えば約５質量％〜約１２質量％のタルク；および約１０質量％〜約３５質量％、例えば約１８質量％〜約３０質量％の焼成カオリン（例えば、約０．５μｍ〜約１．５μｍのｄ50を有する）を含むことができる。コーティング組成物中の各前記ミネラルの量は、典型的には、コーティング組成物中における前記ミネラルの質量パーセンテージの合計が１００未満であるように選択される。
【００９０】
コーティング組成物は、コーティング組成物の全質量に基づいて：約５質量％〜約３０質量％、例えば約１０質量％〜約２０質量％の粉砕された炭酸カルシウム（例えば、約５質量％〜約２０質量％、例えば約８質量％〜約１５質量％の、約３．０μｍ〜約６．０μｍのｄ50を有する粉砕された炭酸カルシウム、および約１質量％〜約８質量％、例えば約２質量％〜約６質量％の、約５．０μｍ〜約１５．０μｍのｄ50を有する粉砕された炭酸カルシウム）；約０．５質量％〜約５質量％、例えば約１質量％〜約３質量％のパーライト；約１質量％〜約８質量％、例えば約２質量％〜約６質量％のタルク；約５質量％〜約２０質量％、例えば約８質量％〜約１５質量％の焼成カオリン、例えばフラッシュ焼成カオリン（例えば、約１．０μｍ〜約２．０μｍのｄ50を有する）；約５質量％〜約２０質量％、例えば約８質量％〜約１５質量％の沈殿した炭酸カルシウム；および約１質量％〜約１０質量％、例えば約３質量％〜約７質量％の含水カオリンを含むことができる。コーティング組成物中の各前記ミネラルの量は、典型的には、コーティング組成物中における前記ミネラルの質量パーセンテージの合計が１００未満であるように選択される。
【００９１】
コーティング組成物は、コーティング組成物の全質量に基づいて：約５質量％〜約３０質量％、例えば約１０質量％〜約２０質量％、または約１２質量％〜約１８質量％の粉砕された炭酸カルシウム（例えば、約１．０μｍ〜約３．５μｍのｄ50を有する）；約４質量％〜約１５質量％、例えば約６質量％〜約１２質量％のフラックス焼成珪藻土；および約１０質量％〜約３５質量％、例えば約１５質量％〜約３０質量％、または約２０質量％〜約３０質量％の焼成カオリン（例えば、約０．５μｍ〜約１．５μｍのｄ50を有する）を含むことができる。コーティング組成物中の各前記ミネラルの量は、典型的には、コーティング組成物中における前記ミネラルの質量パーセンテージの合計が１００未満であるように選択される。
【００９２】
コーティング組成物は、コーティング組成物の全質量に基づいて：約１質量％〜約１０質量％、例えば約３質量％〜約７質量％の粉砕された炭酸カルシウム（例えば、約１．０μｍ〜約３．５μｍのｄ50を有する）；約５質量％〜約１５質量％、例えば約８質量％〜約１２質量％のマイカ、石英、および緑泥石の１種または複数、またはそれらの混合物（例えば、ミネラル合体ロイコフィルライト）；約１質量％〜約１０質量％、例えば約２質量％〜約６質量％の天然珪藻土；および約５質量％〜約３０質量％、例えば約１０質量％〜約２０質量％の焼成カオリン（例えば、約０．３μｍ〜約１．１μｍのｄ50を有する）を含むことができる。コーティング組成物中の各前記ミネラルの量は、典型的には、コーティング組成物中における前記ミネラルの質量パーセンテージの合計が１００未満であるように選択される。
【００９３】
コーティング組成物の性質
コーティング組成物、例えば塗料は、ＩＳＯ  ６５０４−３による、８ｍ2／Ｌでの、少なくとも約９５．０％、例えば、または少なくとも約９６．０％、または少なくとも約９７．０％、または少なくとも約９７．５％、または少なくとも約９８．０％の乳白度を有することができる。
コーティング組成物、例えば塗料は、ＩＳＯ  ６５０４／１による、８ｍ2／Ｌでの、少なくとも約９５．０％、例えば、または少なくとも約９６．０％、または少なくとも約９７．０％、または少なくとも約９７．５％の乳白度を有することができる。
コーティング組成物、例えば塗料は、ＩＳＯ  ２８１３に従って測定されて、１００μｍの濡れたフィルム厚さでの、約７．０以下、または約６．０以下、または約５．５以下、または約５．０以下、または約４．５以下、または約４．０以下、または約３．５以下、または約３．０以下の８５°光沢を有することができる。
【００９４】
コーティング組成物、例えば塗料は、例えば、少なくとも約６０％のＰＶＣで、または少なくとも約６５％のＰＶＣで、または少なくとも約７０％のＰＶＣで、または少なくとも約７５％のＰＶＣで、ＩＳＯ  ２８１３に従って測定されて、１００μｍの濡れたフィルム厚さでの、約７．０以下、または約６．０以下、または約５．５以下、または約５．０以下、または約４．５以下、または約４．０以下、または約３．５以下、または約３．０以下の８５°光沢を有することができる。
コーティング組成物、例えば塗料は、例えば約９５％以下、または約９０％以下、または約８５％以下、または約８０％以下のＰＶＣで、ＩＳＯ  ２８１３に従って測定されて、１００μｍの濡れたフィルム厚さでの、約７．０以下、または約６．０以下、または約５．５以下、または約５．０以下、または約４．５以下、または約４．０以下、または約３．５以下、または約３．０以下の８５°光沢を有することができる。
【００９５】
コーティング組成物、例えば塗料は、１５００μｍの濡れたフィルム厚さでの、少なくとも約９０．０、例えば、少なくとも約９１．０、または少なくとも約９２．０、または少なくとも約９３．０、または少なくとも約９４．０、または少なくとも約９５．０、または少なくとも約９６．０のＬ*を有することができる。
コーティング組成物、例えば塗料は、１５００μｍの濡れたフィルム厚さでの、約５．０以下、例えば、約４．０以下、または約３．０以下、または約２．９以下のｂ*を有することができる。ある実施形態では、コーティング組成物、例えば塗料は、少なくとも約０．５、例えば、少なくとも約１．０、または少なくとも約１．５、または少なくとも約２．０のｂ*を有する。
Ｌ*およびｂ*は、ＣＩＥ  Ｌ*ａ*ｂ*色空間スケール上の色成分値である。Ｌ*は白色度の尺度である。ｂ*は黄色度の尺度である。Ｌ*およびｂ*は、Ｄａｔａｃｏｌｏｕｒモデル６００分光光度計を使用して測定され得る。
【００９６】
コーティング組成物、例えば塗料は、ＩＳＯ  １１９９８による等級１の耐摩耗性を有することができる。あるいは、コーティング組成物、例えば塗料は、ＩＳＯ  １１９９８による耐摩耗性で等級２を有することができる。ＩＳＯ  １１９９８による耐摩耗性の等級１を有するコーティング組成物は、典型的には、２００サイクルで５μｍ未満の耐摩耗性を有する。ＩＳＯ  １１９９８による耐摩耗性の等級２を有するコーティング組成物は、典型的には、２００サイクルで５μｍ〜２０μｍの耐摩耗性を有する。コーティング組成物、例えば塗料は、ＢＳ  ３９００によるタイプＡで耐摩耗性を有することができる。コーティング組成物、例えば塗料は、ＢＳ  ３９００によるタイプＢの耐摩耗性を有することができる。ＢＳ  ３９００によるタイプＡの耐摩耗性を有するコーティング組成物は、典型的には、２００サイクルで５ｍｇ／ｃｍ2以下の耐摩耗性を有する。ＢＳ  ３９００によるタイプＢで耐摩耗性を有するコーティング組成物は、典型的には、２００サイクルで、５ｍｇ／ｃｍ2を超える耐摩耗性を有する。
【００９７】
ある実施形態では、コーティング組成物は：ＩＳＯ  ６５０４−３による、８ｍ2／Ｌでの、少なくとも約９５．０％、例えば少なくとも約９７．０％の乳白度；および、例えば、少なくとも約６０％のＰＶＣで、ＩＳＯ  ２８１３に従って測定されて、１００μｍの濡れたフィルム厚さでの、約７．０以下の８５°光沢；および任意に、１５００μｍの濡れたフィルム厚さでの、少なくとも約９５．０のＬ*、および／またはＩＳＯ  １１９９８による等級１もしくは等級２またはＢＳ  ３９００によるタイプＡもしくはＢの耐摩耗性を有する塗料である。
【００９８】
ある実施形態で、コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％のタルク；約５質量％〜約２０質量％、例えば約１０質量％〜約１５質量％の焼成カオリン（例えば、約０．５μｍ〜約１．５μｍのｄ50を有する）；および約５質量％〜約１５質量％、例えば約６質量％〜約１０質量％の含水カオリンを含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*、および／またはＩＳＯ  １１９９８による等級１もしくは等級２またはＢＳ  ３９００によるタイプＡもしくはＢの耐摩耗性を有する。
【００９９】
ある実施形態では、コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％のタルク；約５質量％〜約２０質量％、例えば約１０質量％〜約１５質量％の焼成カオリン（例えば、約０．５μｍ〜約１．５μｍのｄ50を有する）；および約５質量％〜約１５質量％、例えば約６質量％〜約１０質量％の含水カオリンを含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*、および／またはＩＳＯ  １１９９８による等級１もしくは等級２またはＢＳ  ３９００によりタイプＡもしくはＢの耐摩耗性を有する。
【０１００】
ある実施形態では、コーティング組成物は、コーティング組成物の全質量に基づいて：約１質量％〜約２０質量％、例えば約５質量％〜約１５質量％、または約８質量％〜約１４質量％の粉砕された炭酸カルシウム（例えば、約３．０μｍ〜約６．０μｍのｄ50を有する）；約０．５質量％〜約５質量％、例えば約１質量％〜約３質量％のパーライト；約５質量％〜約２０質量％、例えば約１０質量％〜約１５質量％の珪灰石；約５質量％〜約２０質量％、例えば約１０質量％〜約１５質量％の焼成カオリン（例えば、約０．５μｍ〜約１．５μｍのｄ50を有する）；約０．５質量％〜約１０質量％、例えば約１質量％〜約５質量％の沈殿した炭酸カルシウム；および約１質量％〜約１５質量％、例えば約５質量％〜約１０質量％の含水カオリンを含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*、および／またはＩＳＯ  １１９９８による等級１もしくは等級２またはＢＳ  ３９００によりタイプＡもしくはＢの耐摩耗性を有する。
【０１０１】
ある実施形態では、コーティング組成物は、コーティング組成物の全質量に基づいて：約５質量％〜約３０質量％、例えば約１０質量％〜約２０質量％の粉砕された炭酸カルシウム（例えば、約５質量％〜約２０質量％、例えば約８質量％〜約１５質量％の、約３．０μｍ〜約６．０μｍのｄ50を有する粉砕された炭酸カルシウム、および約５．０μｍ〜約１５．０μｍのｄ50を有する、約１質量％〜約８質量％、例えば約２質量％〜約６質量％の粉砕された炭酸カルシウム）；約０．５質量％〜約５質量％、例えば約１質量％〜約３質量％のパーライト；約１質量％〜約８質量％、例えば約２質量％〜約６質量％のタルク；約５質量％〜約２０質量％、例えば約８質量％〜約１５質量％の焼成カオリン（例えば、約０．５μｍ〜約１．５μｍのｄ50を有する）；約５質量％〜約２０質量％、例えば約８質量％〜約１５質量％の沈殿した炭酸カルシウム；および約１質量％〜約１０質量％、例えば約３質量％〜約７質量％の含水カオリンを含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*；および／またはＩＳＯ  １１９９８による等級１もしくは等級２またはＢＳ  ３９００によりタイプＡもしくはＢの耐摩耗性を有する。
【０１０２】
ある実施形態では、コーティング組成物は、コーティング組成物の全質量に基づいて：約５質量％〜約２５質量％、例えば約８質量％〜約２０質量％、または約１０質量％〜約１８質量％の粉砕された炭酸カルシウム（例えば、約４．０μｍ〜約９．０μｍのｄ50を有する）；約０．５質量％〜約５質量％、例えば約１質量％〜約３質量％のパーライト；約２質量％〜約１５質量％、例えば約５質量％〜約１２質量％のタルク；および約１０質量％〜約３５質量％、例えば約１８質量％〜約３０質量％の焼成カオリン（例えば、約０．５μｍ〜約１．５μｍのｄ50を有する）を含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*；および／またはＩＳＯ  １１９９８による等級１もしくは等級２またはＢＳ  ３９００によりタイプＡもしくはＢの耐摩耗性を有する。
【０１０３】
ある実施形態では、コーティング組成物は、コーティング組成物の全質量に基づいて：約５質量％〜約３０質量％、例えば約１０質量％〜約２０質量％の粉砕された炭酸カルシウム（例えば、約５質量％〜約２０質量％、例えば約８質量％〜約１５質量％の、約３．０μｍ〜約６．０μｍのｄ50を有する粉砕された炭酸カルシウムおよび約１質量％〜約８質量％、例えば約２質量％〜約６質量％の、約５．０μｍ〜約１５．０μｍのｄ50を有する粉砕された炭酸カルシウム）；約０．５質量％〜約５質量％、例えば約１質量％〜約３質量％のパーライト；約１質量％〜約８質量％、例えば約２質量％〜約６質量％のタルク；約５質量％〜約２０質量％、例えば約８質量％〜約１５質量％の焼成カオリン、例えばフラッシュ焼成カオリン（例えば、約１．０μｍ〜約２．０μｍのｄ50を有する）；約５質量％〜約２０質量％、例えば約８質量％〜約１５質量％の沈殿した炭酸カルシウム；および約１質量％〜約１０質量％、例えば約３質量％〜約７質量％の含水カオリンを含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢、；および任意に、１５００μｍの濡れたフィルム厚さでの、少なくとも約９５．０、例えば、少なくとも約９６．０のＬ*；および／またはＩＳＯ  １１９９８による等級１もしくは等級２またはＢＳ  ３９００によりタイプＡもしくはＢの耐摩耗性を有する。
【０１０４】
ある実施形態では、コーティング組成物は、コーティング組成物の全質量に基づいて：約５質量％〜約３０質量％、例えば約１０質量％〜約２０質量％、または約１２質量％〜約１８質量％の粉砕された炭酸カルシウム（例えば、約１．０μｍ〜約３．５μｍのｄ50を有する）；約４質量％〜約１５質量％、例えば約６質量％〜約１２質量％のフラックス焼成珪藻土；および約１０質量％〜約３５質量％、例えば約１５質量％〜約３０質量％、または約２０質量％〜約３０質量％の焼成カオリン（例えば、約０．５μｍ〜約１．５μｍのｄ50を有する）を含み；、ＩＳＯ  ６５０４−３による、８ｍ2／Ｌでの少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでおｎ、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*；および／またはＩＳＯ  １１９９８による等級１もしくは等級２またはＢＳ  ３９００によりタイプＡもしくはＢの耐摩耗性を有する。
【０１０５】
ある実施形態では、コーティング組成物は、コーティング組成物の全質量に基づいて：約１質量％〜約１０質量％、例えば約３質量％〜約７質量％の粉砕された炭酸カルシウム（例えば、約１．０μｍ〜約３．５μｍのｄ50を有する）；約５質量％〜約１５質量％、例えば約８質量％〜約１２質量％のマイカ、石英、および緑泥石、またはそれらの混合物の１種または複数（例えば、ミネラル合体ロイコフィルライト）；約１質量％〜約１０質量％、例えば約２質量％〜約６質量％の天然珪藻土；および約５質量％〜約３０質量％、例えば約１０質量％〜約２０質量％の焼成カオリン（例えば、約０．３μｍ〜約１．１μｍのｄ50を有する）を含み；ＩＳＯ  ６５０４−３による、８ｍ2／Ｌでの、少なくとも約９５．０％、例えば、少なくとも約９７．０％、または少なくとも約９８．０％の乳白度；および例えば、少なくとも約６０％のＰＶＣで、ＩＳＯ  ２８１３に従って測定されて、１００μｍの濡れたフィルム厚さでの、約７．０以下、例えば、約６．０以下、または約５．０以下の８５°光沢；および任意に、１５００μｍの濡れたフィルム厚さでの、少なくとも約９５．０、例えば、少なくとも約９６．０のＬ*；および／またはＩＳＯ  １１９９８による等級１もしくは等級２またはＢＳ  ３９００によるタイプＡもしくはＢの耐摩耗性を有する。
【０１０６】
調製方法
ミネラルブレンド中のミネラルは、当技術分野で当業者に周知の技法、例えば、細分（例えば、破砕、粉砕、摩砕）、分級（例えば、流体力学的選択、スクリーニングおよび／または篩い）および乾燥から選択される技法を使用して調製することができる。粉砕された炭酸カルシウムは、炭酸カルシウムの天然の供給源から、粉砕とそれに続き得る、所望の粒子サイズ分配を有する製品を得るための、粒子サイズ分級ステップにより得られる。カオリンは、同じようにして得て、その後焼成され得る。ミネラルは、自家的に、すなわち、ミネラルの粒子自体間の摩滅によるか、またはあるいは、粉砕されるべきミネラル粒子と異なる材料の粒子を含む粒子状粉砕媒質の存在で、粉砕され得る。
【０１０７】
コーティング組成物、例えば塗料は、例えば、ミネラルブレンドの成分を、適当な量（所望の組成に応じて）で、液体媒体（例えば、水）、結合剤および任意の所望の添加剤と組み合わせる、例えば、混合するおよび処理加工することにより調製することができる。種々の成分が、混合または摩砕により、または高速分散槽中で、予め混合された成分が、回転軸に取り付けられた円形の歯羽による高速撹拌にかけられて処理加工され得る。
基材
基材は、製造の物品であってもよい。例えば、基材は、手細工の部材、家具の部材、媒体（例えば媒体本体）、遠洋航海の容器、または配管であることもある。
基材は表面であることもある。例えば、基材は、構造要素の表面、例えば、住居平面の内壁または外壁、天井または床、外側のフェンス、飾り等であることもある。
【０１０８】
基材をコーティングする方法
コーティング組成物、例えば塗料は、当業者には明らかであろうコーティング技法の１種または複数、例えば、基材上にコーティング組成物材を塗装もしくはスプレー−コーティングするか、または基材をコーティング組成物中に浸すことにより、基材に適用され得る。
【０１０９】
疑義を避けるために、本発明の適用は、以下の番号付けされた段落で記載された対象物に向けられる：
１．ミネラルブレンドおよびコーティング組成物の全質量に基づいて、約１．０質量％以下のＴｉＯ2を含み、ミネラルブレンドが：
粉砕された炭酸カルシウムを、艶消しミネラル、白化ミネラルまたは両方として、および
焼成カオリン、例えばフラッシュ焼成カオリンを、乳白化ミネラル、白化ミネラルまたは両方として
含むコーティング組成物。
２．粉砕された炭酸カルシウムが少なくとも約２．０μｍのｄ50を有する、番号付けされた段落１によるコーティング組成物。
３．焼成カオリンが少なくとも約０．５μｍのｄ50を有する、番号付けされた段落１または番号付けされた段落２によるコーティング組成物。
４．コーティング組成物の全質量に基づいて、少なくとも約５質量％の粉砕された炭酸カルシウムを含む、任意の先行する番号付けされた１段落によるコーティング組成物。
５．コーティング組成物の全質量に基づいて、約５質量％〜約１５質量％の粉砕された炭酸カルシウムを含む、番号付けされた段落４によるコーティング組成物。
６．コーティング組成物の全質量に基づいて、少なくとも約１０質量％の焼成カオリン、例えばフラッシュ焼成カオリンを含む、任意の先行する番号付けされた１段落によるコーティング組成物。
７．コーティング組成物の全質量に基づいて、約１０質量％〜約２５質量％の焼成カオリン、例えばフラッシュ焼成カオリンを含む、番号付けされた段落６によるコーティング組成物。
８．コーティング組成物の全質量に基づいて、少なくとも約３５質量％のミネラルブレンドを含む、任意の先行する番号付けされた１段落によるコーティング組成物。
【０１１０】
９．ミネラルブレンドが、以下の群：乳白化ミネラルとしての含水カオリン、乳白化ミネラルおよび／または白化ミネラルとしての沈殿した炭酸カルシウム、艶消しミネラルおよび／または乳白化ミネラルとしての天然珪藻土、艶消しミネラルおよび／または乳白化ミネラルとしてのフラックス焼成珪藻土、艶消しミネラルおよび／または乳白化ミネラルとしてのタルク、艶消しミネラルとしての珪灰石、艶消しミネラルとしてのパーライト、艶消しミネラルとしてのマイカ、艶消しミネラルとしての石英、艶消しミネラルとしての緑泥石から選択される少なくとも１種のさらなるミネラルを含む、任意の先行する番号付けされた１段落によるコーティング組成物。
１０．コーティング組成物の全質量に基づいて、約１０質量％〜約３５質量％、例えば約１５質量％〜約３０質量％の乳白化ミネラルを含む、任意の先行する番号付けされた１段落によるコーティング組成物。
１１．コーティング組成物の全質量に基づいて、約５質量％〜約２５質量％、例えば約８質量％〜約２０質量％の艶消しミネラルを含む、任意の先行する番号付けされた１段落によるコーティング組成物。
１２．コーティング組成物の全質量に基づいて、約３質量％〜約２５質量％、例えば約５質量％〜約２０質量％の白化ミネラルを含む、任意の先行する番号付けされた１段落によるコーティング組成物。
１３．結合剤をさらに含む、任意の先行する番号付けされた１段落によるコーティング組成物。
１４．（ｉ）少なくともＣＰＶＣ、または（ｉｉ）少なくとも約１３０．０％のＣＰＶＣ、または（ｉｉｉ）少なくとも約１５０．０％のＣＰＶＣのＰＶＣを有する、番号付けされた段落１３によるコーティング組成物。
【０１１１】
１５．塗料であり、
ＩＳＯ  ６５０４−３による、８ｍ2／Ｌでの、少なくとも約９５．０％、例えば少なくとも約９７．０％の乳白度；および
例えば、少なくとも約６０％のＰＶＣで、ＩＳＯ  ２８１３による、１００μｍの濡れたフィルム厚さでの、約７．０以下の８５°光沢；および任意に、
１５００μｍの濡れたフィルム厚さでの、少なくとも約９５．０のＬ＊、および／またはＩＳＯ  １１９９８による等級１もしくは等級２またはＢＳ  ３９００によりタイプＡまたはタイプＢの耐摩耗性
を有する、番号付けされた段落１３または番号付けされた段落１４によるコーティング組成物。
【０１１２】
１６．ＴｉＯ2を実質的に含まない塗料であって、ミネラルブレンドおよび結合剤を含み、および
ＩＳＯ  ６５０４−３による、８ｍ2／Ｌでの、少なくとも約９５．０％、例えば少なくとも約９７．０％の乳白度；および
例えば、少なくとも約６０％のＰＶＣで、ＩＳＯ  ２８１３による、１００μｍの濡れたフィルム厚さでの、約７．０以下の８５°光沢；および任意に、
１５００μｍの濡れたフィルム厚さでの、少なくとも約９５．０のＬ＊、および／またはＩＳＯ  １１９９８による等級１もしくは等級２またはＢＳ  ３９００によるタイプＡまたはタイプＢの耐摩耗性
を有する塗料。
１７．番号付けされた段落１〜１６の任意の１段落による、コーティング組成物、例えば塗料でコーティングされた基材。
【０１１３】
１８．ＩＳＯ  ６５０４−３による、１８．８ｍ2／Ｌでの、少なくとも約９５．０％、例えば少なくとも約９７．０％の乳白度；および
例えば、少なくとも約６０％のＰＶＣで、ＩＳＯ  ２８１３による、１００μｍの濡れたフィルム厚さでの、約７．０以下の８５°光沢；および任意に、
１５００μｍの濡れたフィルム厚さでの、少なくとも約９５．０のＬ＊、および／またはＩＳＯ  １１９９８による等級１もしくは等級２またはＢＳ  ３９００によるタイプＡもしくはタイプＢの耐摩耗性
を有する、ＴｉＯ2を含まない塗料における、粉砕された炭酸カルシウムおよび焼成カオリン、例えばフラッシュ焼成カオリンを含むミネラルブレンドの使用。
【０１１４】
１９．ＴｉＯ2を含まない塗料において使用するためのミネラルブレンドであって、ミネラルブレンドの全質量に基づいて：
艶消しミネラル又は白化ミネラルとしての、或いは艶消しミネラル及び白化ミネラルとしての、約１０質量％〜約４０質量％の間、例えば約１０質量％〜約３５質量％の間の炭酸カルシウム；
乳白化ミネラル又は白化ミネラルとしての、或いは乳白化ミネラル及び白化ミネラルとしての、約２０質量％〜約６０質量％の間、例えば約２０質量％〜約５０質量％の間の焼成カオリン、例えばフラッシュ焼成カオリン；および
約３．０質量％未満のＴｉＯ2
を含むミネラルブレンド。
【０１１５】
２０．ＴｉＯ2を含まない塗料において使用するためのミネラルブレンドであって、ミネラルブレンドの全質量に基づいて：
約３５質量％〜約６５質量％の間、例えば約４５質量％〜約６０質量％の間の乳白化ミネラル；
約１０質量％〜約４５質量％の間、例えば約１５質量％〜約４０質量％の間の艶消しミネラル；
約１０質量％〜約４５質量％の間、例えば約１０質量％〜約３５質量％の間の白化ミネラル；および
約３．０質量％未満のＴｉＯ2
を含むミネラルブレンド。
【実施例】
【０１１６】
以下の例の各々において、表１、２、３、および４が参照され、そこで：
表１は、６例のミネラルブレンドのミネラル組成物を提供する（ミネラルブレンドの全質量に基づいて、質量％で）；
表２は、表１の６例のミネラルブレンドを使用して作製された７例の塗料（塗料組成物の全質量に基づいて、質量％で）の組成を提供する；
表３は、乳白度（ＩＳＯ  ６５０４−３およびＩＳＯ  ６５０４／１標準に従って測定された）、８５°光沢、ＣＩＥＬＡＢのＬ＊およびｂ＊、および耐摩耗性の等級（ＢＳ  ３９００標準に従って測定された）の表２の７例の塗料の各々についての測定値を提供する；および
表４は、表１〜３で参照される独占専有のミネラル製品またはブレンドの各々について、ミネラル組成物、平均粒子サイズ（すなわち、星印（＊）によって標識されていない限り、レーザー光散乱により決定されるｓｅｄｉｇｒａｐｈにより決定されるｄ50）、それらのＢＥＴ表面積、粒子形態およびミネラル役割を提供する。
【０１１７】
（塗料の実施例１）
塗料の実施例１を、ミネラルブレンドの例１（表１で示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液として提供される）とを、表２で表された比率で組み合わせることにより調製した。
塗料の実施例１の乳白度、８５°光沢、ＣＩＥＬＡＢのＬ＊およびｂ＊、および耐摩耗性を測定して表３に示す。
【０１１８】
（塗料の実施例２）
塗料の実施例２を、ミネラルブレンドの例２（表１に示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２で示した比率で組み合わせることにより調製した。
塗料の実施例２の乳白度、８５°光沢、ＣＩＥＬＡＢのＬ＊およびｂ＊、および耐摩耗性を測定して表３に示す。
【０１１９】
（塗料の実施例３Ａ）
塗料の実施例３Ａを、ミネラルブレンドの例３（表１に示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２に示した比率で組み合わせることにより調製した。
塗料の実施例３Ａの乳白度、８５°光沢、ＣＩＥＬＡＢのＬ＊およびｂ＊、および耐摩耗性を測定して表３に示す。
【０１２０】
（塗料の実施例３Ｂ）
塗料の実施例３Ｂを、ミネラルブレンドの例３（表１で示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２に示した比率で組み合わせることにより調製した。
塗料の実施例３Ｂの乳白度、８５°光沢、ＣＩＥＬＡＢのＬ＊およびｂ＊、および耐摩耗性を測定して表３に示した。
【０１２１】
（塗料の実施例４）
塗料の実施例４を、ミネラルブレンドの例４（表１に示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２で示した比率で組み合わせることにより調製した。
塗料の実施例４の乳白度、８５°光沢、ＣＩＥＬＡＢのＬ＊およびｂ＊、および耐摩耗性を測定して表３に示した。
【０１２２】
（塗料の実施例５）
塗料の実施例５を、ミネラルブレンドの例５（表１に示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２で示した比率で組み合わせることにより調製した。
塗料の実施例５の乳白度、８５°光沢、ＣＩＥＬＡＢのＬ＊およびｂ＊、および耐摩耗性を測定して表３に示す。
（塗料の実施例６）
塗料の実施例６を、ミネラルブレンドの例６（表１で示した組成を有する）と、水、２５％アンモニア（ＮＨ3）溶液、消泡剤ＢＹＫ−０２４、分散剤Ｅｃｏｄｉｓ（商標）Ｐ９０、殺生物剤Ａｃｔｉｃｉｄｅ（登録商標）ＭＢＳ、セルロース増粘剤Ｎａｔｒｏｓｏｌ（商標）２５０ＨＲ、アクリル系結合剤樹脂Ａｃｒｏｎａｌ（登録商標）Ｓ７９０、合着性のＴｅｘａｎｏｌ（商標）および結合性の増粘剤Ａｃｒｙｓｏｌ（商標）ＴＴ−９３５ＥＲ（５０％水溶液で提供される）とを、表２に示した比率で組み合わせることにより調製した。
塗料の実施例６の乳白度、８５°光沢、ＣＩＥＬＡＢのＬ*およびｂ*、および耐摩耗性を測定して表３に示す。
【０１２３】
【表１】
2021521300.tif 000002
【０１２４】
【表２】
2021521300.tif 000003
【０１２５】
【表３】
2021521300.tif 000004
【０１２６】
【表４】
2021521300.tif 000005
【国際調査報告】
2021521300.tif 000006
2021521300.tif 000007